(57)【要約】  本発明は、激しい老化後に優れた熱安定性と優れた触媒活性とを維持する触媒を調製するために使用することができる、アルミニウムと、ジルコニウムと、セリウムと、ランタンと、任意選択的にセリウム及びランタン以外の少なくとも１種の希土類との混合酸化物に関する。本発明は、中にアルミニウム水和物が分散されている、セリウム、ジルコニウム、ランタン、並びに任意選択的にセリウム及びランタン以外の少なくとも１種の希土類の前駆体の酸性水溶液を、塩基性水溶液の中に入れること、並びに固体の分離及び焼成の前に、得られた分散液にテクスチャー付与剤を添加することを含む、この混合酸化物の調製方法にも関する。本発明は、この混合酸化物から調製される触媒を使用して内燃機関の排気ガスを処理するための方法にも関する。【選択図】図１
2020514217.tif 000002
【特許請求の範囲】
【請求項１】
アルミニウムと、ジルコニウムと、セリウムと、ランタンと、任意選択的にセリウム及びランタン以外の少なくとも１種の希土類金属との混合酸化物であって、前記混合酸化物の総重量に対する酸化物換算として表される、これらの元素の重量割合が以下の通り：
・２０％〜６０％のアルミニウム；
・１５％〜３５％のセリウム；
・１％〜１０％のランタン；
・前記混合酸化物がセリウム及びランタン以外の２種以上の希土類金属を含む条件では、０〜１０％の、セリウム及びランタン以外の前記希土類金属であって、この割合はこれらの希土類金属のそれぞれに適用され、これらの希土類金属の割合の合計は１５％未満にとどめられるセリウム及びランタン以外の前記希土類金属；
・１５％〜５０％のジルコニウム；
である混合酸化物であって、
１１００℃の温度で５時間焼成した後、
・前記混合酸化物のＸ線ダイアグラムが、セリウムジルコニウム酸化物から構成される結晶相について単一ピークのみを有し、その最大が２８°〜３２°の２θ角に位置しており、
・セリウムジルコニウム酸化物から構成される前記結晶相の結晶子の平均サイズが最大３０ｎｍであり、
・前記混合酸化物のＢＥＴ比表面積が少なくとも３５ｍ２／ｇであることを特徴とし；
９５０℃の温度で４時間焼成した後、
・窒素ポロシメトリーデータから得られた１００ｎｍ以下のサイズの細孔によって発現した前記混合酸化物の細孔容積が０．３０ｍｌ／ｇ以上であり、
・水銀ポロシメトリーデータから得られる前記混合酸化物の総細孔容積が２．０ｍｌ／ｇ以下であることを特徴とする；
混合酸化物。
【請求項２】
アルミニウムと、ジルコニウムと、セリウムと、ランタンと、任意選択的にイットリウム、ネオジム、又はプラセオジムから選択されるセリウム及びランタン以外の少なくとも１種の希土類金属とを主体とし、これらの重量割合が以下の通り：
・２７％〜３３％のアルミニウム；
・２４％〜３２％のセリウム；
・３％〜６％のランタン；
・前記混合酸化物がセリウム及びランタン以外の２種以上の希土類金属を含む条件では、３％〜６％の、セリウム及びランタン以外の前記希土類金属であって、この割合はこれらの希土類金属のそれぞれに適用される、セリウム及びランタン以外の前記希土類金属；
・３１％〜３７％のジルコニウム；
であり、以下の特徴：
・１１００℃の温度で５時間焼成した後、セリウムジルコニウム酸化物から構成される前記結晶相の前記結晶子の平均サイズが、最大で２０ｎｍ、より具体的には１３〜２０ｎｍであり；
・９５０℃の温度で４時間焼成した後、前記窒素ポロシメトリーデータから得られる１００ｎｍ以下のサイズの前記細孔によって発現する前記混合酸化物の細孔容積が０．３５ｍｌ／ｇ以上である；
を有する、請求項１に記載の混合酸化物。
【請求項３】
アルミニウムと、ジルコニウムと、セリウムと、ランタンと、任意選択的にイットリウム、ネオジム、又はプラセオジムから選択されるセリウム及びランタン以外の少なくとも１種の希土類金属とを主体とし、これらの割合が以下の通り：
・４０％〜６０％のアルミニウム；
・１５％〜２５％のセリウム；
・２％〜６％のランタン；
・前記混合酸化物がセリウム及びランタン以外の２種以上の希土類金属を含む条件では、３％〜６％の、セリウム及びランタン以外の前記希土類金属であって、この割合はこれらの希土類金属のそれぞれに適用される、セリウム及びランタン以外の前記希土類金属；
・１５％〜３０％のジルコニウム；
であり、次の特徴：
・１１００℃の温度で５時間焼成した後、前記混合酸化物の前記ＢＥＴ比表面積が少なくとも５０ｍ２／ｇ、より具体的には５０〜６５ｍ２／ｇである；
・９５０℃の温度で４時間焼成した後、前記窒素ポロシメトリーデータから得られる１００ｎｍ以下のサイズの前記細孔によって発現する前記混合酸化物の前記細孔容積が０．４０ｍｌ／ｇ以上、より具体的には０．４０〜０．７０ｍｌ／ｇである；
を有する、請求項１に記載の混合酸化物。
【請求項４】
ハフニウムも含有する、請求項１〜３のいずれか１項に記載の混合酸化物。
【請求項５】
前記混合酸化物中のハフニウムの重量割合が、前記混合酸化物の総重量に対する酸化物換算として表される２．０％以下であることを特徴とする、請求項４に記載の混合酸化物。
【請求項６】
セリウム及びランタン以外の前記希土類金属が、イットリウム、ネオジム、又はプラセオジムから選択されることを特徴とする、請求項１〜５のいずれか１項に記載の混合酸化物。
【請求項７】
酸化物形態で表されるジルコニウム及びアルミニウムの合計の割合が５０％以上であることを特徴とする、請求項１〜６のいずれか１項に記載の混合酸化物。
【請求項８】
１１００℃で５時間焼成した後、Ｒ＜１．０の比を有し、Ｒは以下の式：
2020514217.tif 000010
（式中：
・  ＩＡｌ２Ｏ３はγ−アルミナのシグナル強度を表し、その最大値は２θ角＝６７°±１に位置し；
・  ＩＣＺはセリウムジルコニウム酸化物から構成される結晶相のシグナルの強度を表し、その最大値は、２８°〜３２°の２θ角に位置し；
・  Ａｌ２Ｏ３重量％は酸化物換算で表したアルミニウムの重量割合を表す）
によりＸ線回折データから決定される、請求項１〜７のいずれか１項に記載の混合酸化物。
【請求項９】
９５０℃で４時間焼成後の前記混合酸化物の前記比表面積が、少なくとも７５ｍ２／ｇ、より具体的には少なくとも８０ｍ２／ｇであることを特徴とする、請求項１〜８のいずれか１項に記載の混合酸化物。
【請求項１０】
９５０℃で４時間焼成した後に、０．２５以上、又は０．４以上、又は０．５以上、又は０．６以上の粉末かさ密度を有する、請求項１〜９のいずれか１項に記載の混合酸化物。
【請求項１１】
前記混合酸化物が、１．０〜５０．０μｍ、又は５．０〜４０．０μｍの平均径ｄ５０を有する粉末の形態であり、ｄ５０は体積分布にわたるレーザー回折によって決定されることを特徴とする、請求項１〜１０のいずれか１項に記載の混合酸化物。
【請求項１２】
水銀ポロシメトリーにより測定される前記混合酸化物の前記細孔分布が、９５０℃で４時間焼成した後に、１００ｎｍ未満の直径を有する前記細孔の領域内に、１０〜３０ｎｍのピークＤｐに直径を有するピークを有することを特徴とする、請求項１〜１１のいずれか１項に記載の混合酸化物。
【請求項１３】
請求項１〜１２のいずれか１項に記載の混合酸化物の調製方法であって、以下の工程：
−（ａ１）セリウム、ジルコニウム、ランタン、並びに任意選択的にセリウム及びランタン以外の希土類金属の前駆体の酸性水溶液であって、その中にアルミニウム水和物が分散されている酸性水溶液を、塩基性水溶液が入っている撹拌されている槽の中に入れる工程；
−（ａ２）工程（ａ１）の終わりに得られた析出物分散液を任意選択的に加熱する工程；
−（ａ３）工程（ａ１）又は工程（ａ２）で得られた前記分散液にテクスチャー付与剤を添加する工程；
−（ａ４）工程（ａ３）の前記分散液の固体を固液分離により回収し、任意選択的に洗浄する工程；
−（ａ５）工程（ａ４）の終わりに得られた前記固体を任意選択的に乾燥する工程；
−（ａ６）工程（ａ４）又は工程（ａ５）の終わりに得られた前記固体を、前記混合酸化物を得るために７００℃〜１１００℃の温度で焼成する工程；
−（ａ７）工程（ａ６）において得られた前記混合酸化物を任意選択的に粉砕する工程：
を含む、方法。
【請求項１４】
前記前駆体溶液が硝酸塩の形態又は塩化物の形態の前駆体のみから調製される、請求項１３に記載の方法。
【請求項１５】
少なくとも１種の無機物質との混合物としての、請求項１〜１２のいずれか１項に記載の混合酸化物を含有する組成物。
【請求項１６】
前記無機物質が、アルミナ、チタン酸化物、セリウム酸化物、ジルコニウム酸化物、シリカ、スピネル、ゼオライト、シリケート、結晶性リン酸ケイ素アルミニウム、又は結晶性リン酸アルミニウムから選択される、請求項１５に記載の組成物。
【請求項１７】
請求項１〜１２のいずれか１項に記載の混合酸化物から又は請求項１５若しくは１６に記載の組成物から製造される、固体支持体の表面に設けられた触媒活性ウォッシュコート。
【請求項１８】
請求項１７に記載のウォッシュコートを含む、自動車の排気ガスを処理するための触媒コンバーター。
【請求項１９】
請求項１〜１２のいずれか１項に記載の混合酸化物の、触媒コンバーター製造のための使用。
【請求項２０】
請求項１７に記載のウォッシュコートを含む触媒コンバーターを使用することを特徴とする、内燃機関からの排気ガスの処理方法。
【発明の詳細な説明】
【技術分野】
【０００１】
本発明は、過酷な老化条件の後に優れた熱安定性及び優れた触媒活性を保持する触媒を調製することを可能にする、アルミニウムと、ジルコニウムと、セリウムと、ランタンと、任意選択的にセリウム及びランタン以外の少なくとも１種の希土類金属との混合酸化物に関する。本発明は、この混合酸化物の調製方法及びこの混合酸化物から調製される触媒を使用して内燃機関からの排気ガスを処理するための方法にも関する。
【背景技術】
【０００２】
「多機能性」触媒が現在、内燃エンジンからの排気ガスの処理（自動車再燃触媒反応）のために使用されている。多機能性は、特に、排気ガス中に存在する一酸化炭素及び炭化水素の酸化のみならず、特に、これらのガス中にまた存在する窒素酸化物の還元をも実施することができる触媒（「三元」触媒）を意味すると理解される。
【０００３】
触媒は、貴金属（例えばＰｄ、Ｐｔ、Ｒｈ）とそれが分散しているウォッシュコートとの相互作用により生じる。ウォッシュコートは、典型的には、２つの粉末状固体材料と、セリウム−及びジルコニウム−を主体とする混合酸化物と、しばしばアルミナである無機材料とから形成された水性分散液から得られる。セリウム−及びジルコニウム−を主体とする混合酸化物は、酸素吸蔵体（又は「ＯＳＣ」（酸素吸蔵容量））として機能する。
【０００４】
ウォッシュコートを調製するために２つの固体材料を物理的に混合することの１つの代替方法は、析出法によってアルミニウムと、セリウムと、ジルコニウムとを主体とする複合材料を形成することである。このようにして調製される複合材料は、物理的混合物よりも均一であり、ウォッシュコートの調製中に物理的混合工程なしで済ますことを可能にする。そのため、本発明による混合酸化物は、従来使用されているセリウムを主体とする組成物及びジルコニウムを主体とする組成物、並びに前記組成物と混合されるアルミナの全部又は一部も置き換えることができる。
【０００５】
請求項１に記載の複合材料は、そのような折り合いを目標としている。本発明の他の特徴、詳細及び利点は、本説明及び添付図面を読むと更により十分に明らかになるであろう。
【図面の簡単な説明】
【０００６】
【図１】３つの温度：（ａ）１１００℃（５時間）；（ｂ）１０００℃（４時間）；（ｃ）９５０℃（４時間）；で焼成した実施例１からの混合酸化物のＸ線画像（強度対２θ角）を表す。
【図２】９５０℃で４時間焼成した実施例１の混合酸化物のポログラム（水銀ポロシメトリー）を表す。
【図３】窒素空隙率を決定するために使用される相対圧力の表を表す。
【０００７】
定義
空隙率に関するデータは、孔径（Ｄ）の関数として細孔容積（Ｖ）を定義することを可能にする水銀又は窒素のポロシメトリー手法によって得た。水銀圧入ポロシメトリーは、規格ＡＳＴＭ  Ｄ４２８４−８３（「水銀圧入ポロシメトリーにより触媒の細孔容積分布を決定するための標準方法（Ｓｔａｎｄａｒｄ  ｍｅｔｈｏｄ  ｆｏｒ  ｄｅｔｅｒｍｉｎｉｎｇ  ｐｏｒｅ  ｖｏｌｕｍｅ  ｄｉｓｔｒｉｂｕｔｉｏｎ  ｏｆ  ｃａｔａｌｙｓｔｓ  ｂｙ  ｍｅｒｃｕｒｙ  ｉｎｔｒｕｓｉｏｎ  ｐｏｒｏｓｉｍｅｔｒｙ）」）に従って得られる。製造業者により推奨される指示に従うことによって粉末ペネトロメーターを備えたＭｉｃｒｏｍｅｒｉｔｉｃｓ  Ａｕｔｏｐｏｒｅ  ＩＶ  ９５００装置を用いることができる。
【０００８】
比表面積は、窒素吸着によって得られるＢＥＴ比表面積を意味すると理解される。これは、ＢＲＵＮＡＵＥＲ−ＥＭＭＥＴＴ−ＴＥＬＬＥＲ法を使用して決定される。この方法は、特に、雑誌「Ｔｈｅ  Ｊｏｕｒｎａｌ  ｏｆ  ｔｈｅ  Ａｍｅｒｉｃａｎ  Ｃｈｅｍｉｃａｌ  Ｓｏｃｉｅｔｙ，６０，３０９（１９３８）」の中に記載されている。規格ＡＳＴＭ  Ｄ３６６３−０３の推奨に従うことも可能である。以降において、省略形ＳＴ（℃）／ｘ（ｈ）は、ｘ時間の期間、℃単位で表される、温度Ｔでの組成物の焼成後にＢＥＴ法によって得られる組成物の比表面積を意味するために用いられる。例えば、Ｓ１０００℃／４ｈは、１０００℃で４時間それを焼成した後の組成物のＢＥＴ比表面積を意味する。所定の温度及び所定の期間についての焼成は、特に明記しない限り、固定温度で示された期間にわたっての空気中での焼成に相当する。
【０００９】
窒素吸着によって比表面積及び細孔分布を決定するために、製造業者によって推奨されている指示に従いながら、ＭｉｃｒｏｍｅｒｉｔｉｃｓのＴｒｉｓｔａｒ  ＩＩの範囲（３０００又は３０２０）からの装置を使用することができる。試料は２００℃で２時間前処理される。
【００１０】
水銀又は窒素の空隙率データから、ｌｏｇＤの関数としての関数Ｖの導関数（ｄＶ／ｄｌｏｇＤ）を表す曲線（Ｃ）を得ることが可能である。導関数曲線（Ｃ）は、Ｄｐと表される直径にそれぞれ位置する１つ以上のピークを示し得る。これらのデータから、混合酸化物の空隙率に関する以下の特徴を得ることも可能である：
・累積曲線上で読み取られるポロシメトリーデータから得られるｍｌ／ｇ単位での総細孔容積（Ｖｔｏｔａｌで表される）；
・累積曲線上で読み取られるポロシメトリーデータから得られる１００ｎｍ以下（Ｖ＜１００ｎｍ）のサイズの細孔によって発現したｍｌ／ｇ単位での細孔容積。
【００１１】
希土類金属は、イットリウムと、５７〜７１（両端を含む）の原子番号の周期表の元素とからなる群の元素を意味すると理解される。
【００１２】
割合は、特に明記しない限り、酸化物の重量として示される。これらの計算では、セリウム酸化物は酸化セリウムの形態であり、他の希土類金属の酸化物はＲＥＭ２Ｏ３の形態であるとみなされ、ＲＥＭはＰｒ６Ｏ１１の形態で表されるプラセオジムを除いた希土類金属を表す。ジルコニウム酸化物及びハフニウム酸化物は、ＺｒＯ２及びＨｆＯ２の形態である。アルミニウムはＡｌ２Ｏ３の形態で存在する。
【００１３】
本説明の継続のために、特に明記しない限り、与えられる値の範囲において、境界値は含められることが明記される。
【００１４】
詳細な説明
本発明による混合酸化物に関しては、後者は、アルミニウムと、ジルコニウムと、セリウムと、ランタンと、任意選択的にセリウム及びランタン以外の少なくとも１種の希土類金属（ＲＥＭと表される）との混合酸化物であって、混合酸化物の総重量に対する酸化物換算として表される、これらの元素の重量割合が：
・２０％〜６０％のアルミニウム、
・１５％〜３５％のセリウム、
・１％〜１０％のランタン、
・混合酸化物がセリウム及びランタン以外の２種以上の希土類金属を含む条件では、０〜１０％の、セリウム及びランタン以外の希土類金属（この割合はこれらの希土類金属のそれぞれに適用され、これらの希土類金属の割合の合計は１５％未満にとどめられる）、
・１５％〜５０％のジルコニウム、
であり；
１１００℃の温度で５時間焼成した後、
・混合酸化物のＸ線ダイアグラムが、セリウムジルコニウム酸化物から構成される結晶相について単一ピークのみを有し、その最大が２８°〜３２°の２θ角に位置しており、
・セリウムジルコニウム酸化物から構成される結晶相の結晶子の平均サイズが最大３０ｎｍであり、
・混合酸化物のＢＥＴ比表面積が少なくとも３５ｍ２／ｇであることを特徴とし；
９５０℃の温度で４時間焼成した後、
・窒素ポロシメトーデータから得られる１００ｎｍ以下のサイズの細孔によって発現した混合酸化物の細孔容積が０．３０ｍｌ／ｇ以上であり、
・水銀ポロシメトリーデータから得られる混合酸化物の総細孔容積が２．０ｍｌ／ｇ以下であることを特徴とする、混合酸化物である。
【００１５】
混合酸化物において、上述した元素Ａｌ、Ｃｅ、Ｌａ、ＲＥＭ、及びＺｒは、通常酸化物の形態で存在する。そのため、混合酸化物は酸化物の混合物として定義される。しかしながら、これらの元素が少なくとも部分的に水酸化物の又はオキシ水酸化物の形態で存在できることは排除されない。これらの元素の割合は、実験室で通常行われている分析手法、特にプラズマトーチ及びＸ線蛍光を用いて決定することができる。これらの元素の割合は、混合酸化物の総重量に対する酸化物換算の重量で与えられる。
【００１６】
混合酸化物は、示された割合で上述の元素を含むが、それはまた、例えば、不純物などの他の元素を含み得る。不純物は、出発原料に又は使用される出発反応剤に由来し得る。混合酸化物の総重量に対する重量として表される不純物の合計割合は、通常は２％未満、又は更には１％未満である。混合酸化物はまた、天然鉱石中のジルコニウムに関連して一般に存在する、ハフニウムも含み得る。ジルコニウムに対するハフニウムの割合は、ジルコニウムが抽出される鉱石に依存する。そのため、いくつかの鉱石中のＺｒ／Ｈｆ重量割合は、約５０／１程度であり得る。そのため、例えば、バデレアイトは、２％のハフニウム酸化物に対しておおよそ９８％のジルコニウム酸化物を含有する。ジルコニウムのように、ハフニウムは通常は酸化物の形態で存在する。しかしながら、これが少なくとも部分的に水酸化物又はオキシ水酸化物形態で存在できることは排除されない。混合酸化物中のハフニウムの重量割合は、混合酸化物の総重量に対する酸化物換算として２．０％以下であってもよい。不純物及びハフニウムの割合は、誘導結合プラズマ質量分析法（ＩＣＰ−ＭＳ）を用いて決定することができる。
【００１７】
本発明による混合酸化物では、上述した元素が均質に混合されており、これが固体形態の酸化物の単純な機械的混合物とこの混合酸化物とを区別する。均質混合物は、アルミニウム水和物の存在下での混合酸化物の構成元素の析出によって得られる。
【００１８】
セリウムの重量割合は、１５％〜３５％、より具体的には２０％〜３３％、更により具体的には２０％〜３０％、更には２５％〜３０％である。
【００１９】
ランタンの重量割合は、１％〜１０％、より具体的には１％〜６％、更には２％〜６％である。
【００２０】
混合酸化物は、セリウム又はランタン以外の１種以上の希土類金属（ＲＥＭ）も含んでいてもよい。希土類金属は、例えばイットリウム、ネオジム、又はプラセオジムから選択されてもよい。混合酸化物は、例えば単一のＲＥＭのみを０〜１０％の割合で含んでいてもよい。混合酸化物は２種以上のＲＥＭも含んでいてもよく、この場合、０〜１０％の割合が各ＲＥＭに適用され、これらの希土類金属ＲＥＭの割合の合計は１５％未満、又は１０％未満、更には８％未満にとどめられる。
【００２１】
混合酸化物はジルコニウムも含む。ジルコニウムの重量割合は、１５％〜５０％、より具体的には２０％〜４５％、更に具体的には２５％〜４０％、更には３０％〜４０％であってもよい。
【００２２】
混合酸化物はアルミニウムも含む。アルミニウムの重量割合は、２０％〜６０％、より具体的には２５％〜６０％、更に具体的には２５％〜５０％、更には３０％〜４０％であってもよい。
【００２３】
有利には、混合酸化物はアルミニウム及びジルコニウムを含み、酸化物形態で表されるこれら２つの元素の合計の割合は５０％以上である。
【００２４】
混合酸化物は、１１００℃で５時間焼成した後、これがセリウムジルコニウム酸化物から構成される単結晶相のみを含むという事実によって特徴付けられる。セリウムジルコニウム酸化物から構成される結晶相は、セリウム及びジルコニウムの２種の酸化物を含み、またランタンと、任意選択的にセリウム及びランタン以外の希土類金属も含んでもよい。そのため、混合酸化物のＸ線ダイアグラムは、この結晶相について単一ピークのみを有し、その最大は２８°〜３２°の２θ角に位置する（線源：ＣｕＫα１、λ＝１．５４０６オングストローム）。これは、セリウムジルコニウム酸化物から構成される結晶子が、１１００℃で集中的に熱処理した後であっても、組成に関して均一であるという事実を反映している。この均一性は、通常、セリウムの優れた還元特性によって、或いは優れた酸素移動性によって表される。
【００２５】
更に、１１００℃で５時間焼成した後、この結晶相の結晶子の平均サイズは、最大３０ｎｍ、又は最大２５ｎｍ、更には最大２０ｎｍである。結晶子の平均サイズは、Ｘ線回折法によって決定され、Ｓｃｈｅｒｒｅｒモデルを使用して２８°〜３２°の回折線２θの幅から計算されるコヒーレントドメインのサイズに対応する：
2020514217.tif 000003
ｔ：結晶子サイズ
ｋ：０．９に等しい形状係数
λ（ラムダ）：入射光線の波長（λ＝１．５４０６オングストローム）
Ｈ：回折線の半値全幅
ｓ：使用される装置及び２θ（シータ）角に依存する装置の光学欠陥による幅；
θ：ブラッグ角
【００２６】
１１００℃で５時間焼成した後、混合酸化物はＲ＜１．０の比も有することができ、Ｒは以下の式によりＸ線回折データから決定される：
2020514217.tif 000004
（式中、
・ＩＡｌ２Ｏ３はγ−アルミナのシグナル強度を表し、その最大値は２θ角＝６７°±１に位置し；
・ＩＣＺはセリウムジルコニウム酸化物から構成される結晶相のシグナルの強度を表し、その最大値は、２８°〜３２°の２θ角に位置し；
・Ａｌ２Ｏ３重量％は酸化物換算で表したアルミニウムの重量割合を表す）。
【００２７】
本発明による混合酸化物は大きい比表面積も有する。表面積Ｓ１１００°Ｃ／５ｈは、少なくとも３５ｍ２／ｇ、より具体的には少なくとも３８ｍ２／ｇ、更に具体的には少なくとも４０ｍ２／ｇであってもよい。この表面積は、５０％を超える、又は５５％を超えるアルミニウムの割合については６５ｍ２／ｇに到達し得る。この表面積は、５０％未満のアルミニウムの割合については６０ｍ２／ｇに到達し得る。
【００２８】
表面積Ｓ９５０℃／４ｈは、少なくとも７５ｍ２／ｇ、より具体的には少なくとも８０ｍ２／ｇであり得る。この表面積は１１０ｍ２／ｇに到達し得る。
【００２９】
９５０℃で４時間焼成した後、窒素ポロシメトリーデータから得られる１００ｎｍ以下のサイズの細孔によって発現する細孔容積は、０．３０ｍｌ／ｇ以上、又は０．３５ｍｌ／ｇ以上、又は更には０．４０ｍｌ／ｇ以上である。この細孔容積は１．００ｍｌ／ｇに達し得る。
【００３０】
更に、９５０℃で４時間焼成した後、水銀ポロシメトリーデータから得られる総細孔容積は、２．０ｍｌ／ｇ以下、又は１．６５ｍｌ／ｇ以下、又は１．４５ｍｌ／ｇ以下、又は更には１．２５ｍｌ／ｇ以下であってもよい。この総細孔容積は０．７０ｍｌ／ｇに匹敵し得る。水銀ポロシメトリーにより測定される混合酸化物の細孔分布は、９５０℃で４時間焼成した後に、１００ｎｍ未満の直径を有する細孔の領域内に、１０〜３０ｎｍのピークＤｐに直径を有するピークを有し得る。この細孔範囲において、このピークは特有な場合がある。
【００３１】
混合酸化物は、９５０℃で４時間焼成した後に、０．２５以上、又は０．４以上、又は０．５以上、又は０．６以上の粉末かさ密度も有する。この密度を測定するための条件は下で示される。この密度は１．０に到達し得る。
【００３２】
アルミニウムと、ジルコニウムと、セリウムと、ランタンと、任意選択的にセリウム及びランタン以外の少なくとも１種の希土類金属（ＲＥＭで表される）とを主体とする本発明による特定の混合酸化物の重量割合は：
・２７％〜３３％のアルミニウム；
・２４％〜３２％のセリウム；
・３％〜６％のランタン；
・混合酸化物がセリウム及びランタン以外の２種以上の希土類金属を含む条件では、３％〜６％の、セリウム及びランタン以外の希土類金属（この割合はこれらの希土類金属のそれぞれに適用される）；
・３１％〜３７％のジルコニウム；
であり、以下の特徴を有する：
・１１００℃の温度で５時間焼成した後、セリウムジルコニウム酸化物から構成される結晶相の結晶子の平均サイズは、最大で２０ｎｍ、より具体的には１３〜２０ｎｍであり；
・９５０℃の温度で４時間焼成した後、窒素ポロシメトリーデータから得られる１００ｎｍ以下のサイズの細孔によって発現する混合酸化物の細孔容積は０．３５ｍｌ／ｇ以上である。
【００３３】
この混合酸化物の表面積Ｓ１１００°Ｃ／５ｈは、３５〜４２ｍ２／ｇであってもよい。この混合酸化物については、９５０℃で４時間焼成した後の粉末かさ密度は０．４〜０．６であってもよい。この混合酸化物は、アルミニウム、ジルコニウム、セリウム、ランタン、イットリウム、及びネオジムを主体としていてもよい。
【００３４】
アルミニウム、ジルコニウム、セリウム、ランタン、並びに任意選択的にセリウム及びランタン以外の少なくとも１種の希土類金属（ＲＥＭで表される）を主体とする本発明による別の特定の混合酸化物の重量割合は：
・４０％〜６０％のアルミニウム；
・１５％〜２５％のセリウム；
・２％〜６％のランタン；
・混合酸化物がセリウム及びランタン以外の２種以上の希土類金属を含む条件では、３％〜６％の、セリウム及びランタン以外の希土類金属（この割合はこれらの希土類金属のそれぞれに適用される）；
・１５％〜３０％のジルコニウム；
であり、以下の特徴を有する：
・１１００℃の温度で５時間焼成した後、混合酸化物のＢＥＴ比表面積が少なくとも５０ｍ２／ｇ、より具体的には５０〜６５ｍ２／ｇであり；
・９５０℃の温度で４時間焼成した後、窒素ポロシメトリーデータから得られる１００ｎｍ以下のサイズの細孔によって発現する混合酸化物の細孔容積が０．４０ｍｌ／ｇ以上、より具体的には０．４０〜０．７０ｍｌ／ｇである。
【００３５】
この別の混合酸化物については、１１００℃の温度で５時間焼成した後、セリウムジルコニウム酸化物からなる結晶相の結晶子の平均サイズは、１５〜３０ｎｍであってもよい。９５０℃の温度で４時間焼成した後、水銀ポロシメトリーデータから得られるこの別の混合酸化物の総細孔容積は、１．２０〜１．７０ｍｌ／ｇであってもよい。この別の混合酸化物は、アルミニウム、ジルコニウム、セリウム、ランタン、イットリウム、及びネオジムを主体としていてもよい。
【００３６】
上述した２種の具体的な混合酸化物について、ＲＥＭに関する３〜６％の割合は、混合酸化物が単一のＲＥＭのみを含む場合に適用される。混合酸化物が２種以上のＲＥＭを含む場合、この３〜６％の割合はこれらＲＥＭのそれぞれに適用される。
【００３７】
上述した本発明による混合酸化物（２種の具体的な混合酸化物の形態を含む）の特徴は、粉砕前だけでなく粉砕後に得られる混合酸化物にも適用される。「粉砕」という用語は、固体を分割することからなる機械的操作を意味すると理解される。粉砕された又は未粉砕の混合酸化物は、１．０〜５０．０μｍ、又は５．０〜４０．０μｍの平均径ｄ５０を有する粉末の形態であってもよく、ｄ５０は体積分布にわたるレーザー回折によって決定される。
【００３８】
ｄ５０は、レーザー回折手法によって得られる粒径の体積分布から決定される、統計学において通常理解されているようなメジアン径に相当する。したがって、これは、分布体積による累積曲線上で粒子の５０％がｄ５０よりも大きい直径を有し、粒子の５０％がｄ５０よりも小さい直径を有する値である。このような分布を得るためには、製造元の推奨に従って、及び製造元のソフトウェアを使用して、Ｃｏｕｌｔｅｒ  Ｃｏｕｎｔｅｒ  ＬＳを使用することができる。測定は、任意選択的には分散剤の存在下で、水中で行うことができる。
【００３９】
本発明による混合酸化物の調製方法に関しては、これは、以下の工程を含む：
−（ａ１）中にアルミニウム水和物が分散されている、セリウム、ジルコニウム、ランタン、並びに任意選択的にセリウム及びランタン以外の少なくとも１種の希土類金属の前駆体の酸性水溶液を、塩基性水溶液が入っている撹拌されている槽の中に入れる工程；
−（ａ２）工程（ａ１）の終わりに得られた析出物分散液を任意選択的に加熱する工程；
−（ａ３）工程（ａ１）又は工程（ａ２）で得られた分散液にテクスチャー付与剤を添加する工程；
−（ａ４）工程（ａ３）の分散液の固体を固液分離により回収し、任意選択的に洗浄する工程；
−（ａ５）工程（ａ４）の終わりに得られた固体を任意選択的に乾燥する工程；
−（ａ６）工程（ａ４）又は工程（ａ５）の終わりに得られた固体を、混合酸化物を得るために７００℃〜１１００℃の温度で焼成する工程；
−（ａ７）工程（ａ６）において得られた混合酸化物を任意選択的に粉砕する工程。
【００４０】
工程（ａ１）では、例えばアルミニウム一水和物などのアルミニウム水和物が中に分散されている、セリウムと、ジルコニウムと、ランタンと、任意選択的にセリウム及びランタン以外の１種以上の希土類金属との前駆体を含む水溶液（「前駆体溶液」）が使用される。この混合物は、以降「前駆体混合物」という用語で表される。
【００４１】
与えられた元素についての「前駆体」という用語は、対象の元素の塩又は化合物を意味する。前駆体は、例えば、この元素の硝酸塩又は塩化物であってもよい。ジルコニウム前駆体は、結晶性ジルコニウム硝酸塩であってもよい。ジルコニウム前駆体は、塩基性炭酸ジルコニウム又は水酸化ジルコニウムを硝酸で溶解させることによっても得ることができる。この酸による攻撃は好ましくは、１．４〜２．３のＮＯ３−／Ｚｒモル比で行うことができる。したがって、炭酸塩の攻撃によって生じる、利用可能な硝酸ジルコニウム溶液は、２６０〜２８０ｇ／ｌの、ＺｒＯ２として表される濃度を有し得る。例えば、炭酸塩の攻撃により得られる実施例１において使用される硝酸ジルコニル溶液は２６８ｇ／ｌの濃度を有する。
【００４２】
セリウム源のためには、例えばＣｅＩＩＩ塩化物、ＣｅＩＩＩ若しくはＣｅＩＶの硝酸塩又は硝酸セリウムアンモニウムなどのＣｅＩＩＩ又はＣｅＩＶの塩を使用することができ、これらは本明細書において特に適している。硝酸セリウム又は硝酸セリウムを使用することができる。硝酸セリウム水溶液は、例えば、過酸化水素水溶液の存在下で、硝酸と、水和酸化セリウム（例えば硝酸セリウムなどのセリウム塩の溶液とアンモニア溶液との反応によって通常調製される）との反応によって得ることができる。好ましくは、この場合に有利な出発原料を構成する、仏国特許出願公開第Ａ−２５７００８７号明細書に記載されているように硝酸セリウム溶液の電解酸化プロセスに従って得られる硝酸セリウム溶液を使用することもできる。この方法で、有利な出発原料を構成し得る、０．９０以上のＣｅＩＶ／Ｃｅの総量のモル比の硝酸セリウム溶液を得ることが可能である。
【００４３】
ランタン前駆体は、ランタンの塩化物又は硝酸塩であってもよい。セリウム及びランタン以外の希土類金属の前駆体は、硝酸塩又は塩化物であってもよい。例えば、これはプラセオジム硝酸塩、ネオジム硝酸塩、イットリウム塩化物ＹＣｌ３、又はイットリウム硝酸塩Ｙ（ＮＯ３）３であってもよい。
【００４４】
一実施形態によれば、前駆体溶液は硝酸塩の形態の前駆体からのみ調製される。
【００４５】
別の実施形態によれば、前駆体溶液は、ジルコニウム塩化物、セリウム塩、ランタン塩、並びに任意選択的にセリウム及びランタン以外の１種以上の希土類金属の塩を含む。より具体的には、この実施形態によれば、前駆体溶液は塩化物の形態の前駆体からのみ調製される。更にこの実施形態によれば、前駆体溶液が硫酸アニオンを含むことも可能である。前駆体溶液中のＳＯ４２−／（Ｃｅ＋Ｚｒ）のモル比は、０．４〜２．０、好ましくは０．７〜１．５であってもよい。ＳＯ４２−アニオンは、硫酸又は硫酸塩の添加によって供給することができる。
【００４６】
前駆体溶液は、塩基又は酸を添加することによって調整することができる特定の初期遊離酸度を有する。遊離酸度の調整は、アルミニウム水和物の物理化学的特性の大きすぎる変更を回避しながらも、水溶液中にアルミニウム水和物を分散させるのに役立ち得る。しかしながら、上述したように特定の遊離酸度を効果的に有する初期溶液、及びその前に多かれ少なかれ徹底的に中和された溶液を使用することも同様に可能である。この中和は、析出を避けながらもこの酸度を抑えるように溶液へ塩基性化合物を添加することによって行うことができる。この塩基性化合物は、例えば、アンモニア溶液又は更にはアルカリ金属（ナトリウム、カリウムなど）水酸化物の溶液であってもよい。有利にはアンモニア溶液を使用することができる。
【００４７】
分散液の形態の前駆体混合物を得るために、アルミニウム水和物は前駆体の溶液に撹拌しながら添加される。
【００４８】
前駆体混合物は、ＣｅＩＩＩ及び／又はＣｅＩＶを含有する。工程（ａ５）の前のプロセス中に、例えば過酸化水素水溶液などの酸化剤を含めることが可能であることに留意されたい。過酸化水素水溶液は、好ましくは前駆体混合物又は前駆体の溶液に添加される。Ｈ２Ｏ２／ＣｅＩＩＩのモル比は、０．０〜８．０、好ましくは０．１〜３．０であってもよい。過酸化水素水溶液の添加は、本発明による混合酸化物を得るために工程（ａ３）において添加されるテクスチャー付与剤の量を減らすことを可能にする。
【００４９】
少なくとも９９．０重量％、より具体的には少なくとも９９．５％重量％の純度の塩を使用することが有利である。
【００５０】
前駆体溶液は、水中で、任意の順序で前駆体を溶解させることによって、或いは前駆体の溶液を混合することによって得ることができる。
【００５１】
工程（ａ１）において、前駆体混合物は、析出物を得るために塩基性水溶液が入っている撹拌されている槽に入れられる（いわゆる「逆」析出）。塩基性水溶液に溶解される塩基性化合物は、例えばアルカリ金属又はアルカリ土類金属の水酸化物などの水酸化物であってもよい。第二級、第三級又は第四級アミン、並びにアンモニアも使用されてもよい。下で記載される実施例におけるように、アンモニア水溶液が使用されてもよい。実施例におけるように、例えば２ｍｏｌ／ｌの濃度のアンモニア水溶液が使用されてもよい。
【００５２】
塩基性化合物は、最適且つ完全な析出を確実に行うために、前駆体溶液の全てのカチオンに対して化学量論過剰量で使用されてもよい。化学量論過剰量は、好ましくは前駆体溶液の全てのカチオンに対して少なくとも２０ｍｏｌ％である。
【００５３】
析出物の分散液が工程（ａ１）の終わりに得られる。
【００５４】
アルミニウム水和物について
アルミニウム水和物は、任意選択的に少なくとも１種のドーパントでドープされたベーマイト又は擬ベーマイトであってもよく、ドーパントは、例えばランタン又はプラセオジムとすることができる。アルミニウム水和物は粉末又は水性懸濁液の形態であってもよい。粉末は噴霧乾燥により乾燥されていてもよい。アルミニウム水和物は、通常式ＡＩＯＯＨ−ｘＨ２Ｏ（０≦ｘ≦１）によって表すことができる。
【００５５】
ベーマイトは、米国特許第４，１５４，８１２号明細書、特にその実施例１の教示に従って得ることができる。ベーマイトは「アルコキシド」経路によっても得ることができる。Ｓａｓｏｌ社によって工業的に使用されＣｏｎｄｅａ社及びＶｉｓｔａ社によって開発されたこの経路は、Ｚｉｅｇｌｅｒ／Ａｌｆｏ法からの副生成物として誘導されるか、金属形態のアルミニウムのアルコール攻撃又は温浸から直接誘導されるアルミニウムアルコレート型の前駆体を使用する。これらの前駆体は、水の存在下で、通常は８０℃を超える温度、典型的には９０℃で加水分解されて、アルミニウム水和物を定量的に析出させる。放出されたアルコールを含有する相とアルミニウム水和物を含有する水相とを分離した後、水相は９８℃で１６時間熟成される。ランタン前駆体（例えば硝酸塩又は酢酸塩）が水相に添加されてもよい。次いで水相が例えば噴霧乾燥により乾燥される。この種のベーマイトは、米国特許出願公開第２０１３／０１７９４７号明細書の実施例Ｂ１の教示に従って合成することができる。
【００５６】
ここに記載され、以降アルミニウム水和物Ｈと表される特定の空隙率を有するアルミニウム水和物を使用することも可能である。このアルミニウム水和物Ｈは、ベーマイトを主体とし、任意選択的にランタン、プラセオジム、又は２つの元素の混合物によって形成される群から選択される少なくとも１種の追加の元素を含んでいてもよく、これは９００℃の温度で２時間空気中で焼成した後に以下のものを有することを特徴とする：
・２０ｎｍ以下のサイズの細孔の領域における細孔容積（ＶＰ２０ｎｍ−Ｎ２と表わされる）、結果としてＶＰ２０ｎｍ−Ｎ２は：
−  １０％×ＶＰＴ−Ｎ２以上、より具体的には１５％×ＶＰＴ−Ｎ２以上、更には２０％×ＶＰＴ−Ｎ２以上、又は更には３０％ＶＰＴ−Ｎ２以上であり、
−  ６０％×ＶＰＴ−Ｎ２以下である；
・４０〜１００ｎｍのサイズを有する細孔の領域における細孔容積（ＶＰ４０−１００ｎｍ−Ｎ２と表わされる）、結果としてＶＰ４０−１００ｎｍ−Ｎ２は２０％×ＶＰＴ−Ｎ２以上、より具体的には２５％×ＶＰＴ−Ｎ２以上、更には３０％×ＶＰＴ−Ｎ２以上である；
・ＶＰＴ−Ｎ２は、空気中９００℃で２時間焼成した後のアルミニウム水和物の総細孔容積を表し；
・細孔容積は窒素ポロシメトリー法により決定される。
【００５７】
「ベーマイト」という用語は、ヨーロッパの命名法では、そして知られているように、ガンマオキシ水酸化物（γ−ＡｌＯＯＨ）を意味する。本出願において、「ベーマイト」という用語は、当業者に知られている特定の結晶形を有する様々なアルミニウム水和物を意味する。そのため、ベーマイトはＸ線回折によって特徴付けることができる。「ベーマイト」という用語は、特定の著者によれば、ベーマイトの１つの特定の種類に似ているに過ぎず、単にベーマイトの特徴的なピークが広がっている「偽ベーマイト」も包含する。ベーマイトは、その特徴的なピークを通してＸ線回折により同定される。これらは、ファイルＪＣＰＤＳ００−０２１−１３０７（ＪＣＰＤＳ＝粉末回折標準に関する合同委員会）に示されている。ピークの頂点（０２０）は、特に
−  ベーマイトの結晶化度；
−  ベーマイトの結晶子のサイズ；
に依存して１３．０°〜１５．０°の場合があることに留意されたい。
【００５８】
Ｊｏｕｒｎａｌ  ｏｆ  Ｃｏｌｌｏｉｄａｌ  ａｎｄ  Ｉｎｔｅｒｆａｃｅ  Ｓｃｉｅｎｃｅ  ２００２，２５３，３０８−３１４又はＪ．Ｍａｔｅｒ．Ｃｈｅｍ．１９９９，９，５４９−５５３を参照することができ、これには、特定の数のベーマイトについて、ピークの位置が結晶中の層の数又は結晶子の大きさに依存して変動することが記載されている。この頂点は、より具体的には１３．５°〜１４．５°、又は１３．５°〜１４．４８５°の場合がある。
【００５９】
アルミニウム水和物Ｈは、ランタン、プラセオジム、又はこれら２つの元素の混合物によって形成される群から選択される少なくとも１つの追加の元素を任意選択的に含んでいてもよい。この元素の割合又はこれらの元素の合計割合は、０重量％〜１５重量％、より具体的には０重量％〜１０重量％、更に具体的には０％〜８％であってもよい。この割合は２％〜８％であってもよい。この割合は、酸化物形態でも表される元素Ａｌ、Ｌａ及び／又はＰｒ自体の総重量に対する酸化物形態で表される元素の重量により与えられる。この割合の計算のためには、ランタン酸化物はＬａ２Ｏ３の形態であり、プラセオジム酸化物はＰｒ６Ｏ１１の形態であり、アルミニウム酸化物はＡｌ２Ｏ３の形態であるとみなされる。そのため、ランタンを７％の割合で含むアルミニウム水和物Ｈは、それが７％に相当するＬａ２Ｏ３及び９３％に相当するＡｌ２Ｏ３を含むものである。アルミニウム水和物を空気中で焼成してそれをアルミナ及び追加の元素の酸化物へと変換し、次いで焼成して得られた生成物を例えば濃硝酸溶液を用いて攻撃することでその元素を溶液に溶解させる（これはその後例えばＩＣＰなどの当業者に公知の手法によって分析することができる）ことにより、追加の元素の割合を決定することが可能である。
【００６０】
アルミニウム水和物Ｈに含まれるベーマイトは、最大６．０ｎｍ、更には最大４．０ｎｍ、また更には最大３．０ｎｍの結晶子の平均サイズを有し得る。結晶子の平均サイズは、Ｘ線回折法によって決定され、線（０２０）の半値全幅から計算されるコヒーレントドメインのサイズに対応する。
【００６１】
アルミニウム水和物Ｈは、Ｘ線回折手法によって上述したように識別可能なベーマイトと、Ｘ線回折では見えない相、特にはアモルファス相との混合物の形態であってもよい。アルミニウム水和物Ｈは、６０％以下、より具体的には５０％以下の結晶相（ベーマイト）の％を有していてもよい。この％は、４０％〜５５％、又は４５％〜５５％、又は４５％〜５０％であってもよい。この％は当業者に公知の方法で決定される。この％を決定するために以下の式：％結晶化度＝ピーク強度（１２０）／基準のピーク強度（１２０）×１００を使用することができ、ここでアルミニウム水和物のピークの強度（１２０）と基準のピーク強度（１２０）とが比較される。本出願において使用される基準は、米国特許出願公開第２０１３／０１７９４７号明細書の実施例Ｂ１に対応する製品である。測定される強度は、ベースラインより上のピーク（１２０）の表面積に対応する。これらの強度は、５．０°〜９０．０°の２θ角度範囲にわたってとられるベースラインに対して回折図上で決定される。ベースラインは回折図のデータを分析するためのソフトウェアを用いて自動的に決定される。
【００６２】
アルミニウム水和物Ｈは特定の空隙率を有する。そのため、空気中９００℃で２時間焼成した後、これは２０ｎｍ以下のサイズの細孔の領域における細孔容積（ＶＰ２０ｎｍ−Ｎ２と表わされる）を有し、その結果ＶＰ２０ｎｍ−Ｎ２は、２０％×ＶＰＴ−Ｎ２以上、より具体的には２５％×ＶＰＴ−Ｎ２以上、更には３０％×ＶＰＴ−Ｎ２以上である。更に、ＶＰ２０ｎｍ−Ｎ２は６０％×ＶＰＴ−Ｎ２以下である。
【００６３】
更に、空気中９００℃で２時間焼成した後、アルミニウム水和物Ｈは、４０〜１００ｎｍのサイズを有する細孔の領域における細孔容積（ＶＰ４０−１００ｎｍ−Ｎ２と表わされる）を有し、その結果ＶＰ４０−１００ｎｍ−Ｎ２は１５％×ＶＰＴ−Ｎ２以上、より具体的には２０％×ＶＰＴ−Ｎ２以上、更には２５％×ＶＰＴ−Ｎ２以上、更には３０％×ＶＰＴ−Ｎ２以上である。更に、ＶＰ４０−１００ｎｍ−Ｎ２は６５％×ＶＰＴ−Ｎ２以下であってもよい。
【００６４】
空気中９００℃で２時間焼成した後、アルミニウム水和物Ｈは、０．６５〜１．２０ｍｌ／ｇ、より具体的には０．７０〜１．１５ｍｌ／ｇ、又は０．７０〜１．１０ｍｌの総細孔容積（ＶＰＴ−Ｎ２）を有し得る。このようにして測定される細孔容積は、直径が１００ｎｍ以下である細孔によって主に発現することに留意されたい。
【００６５】
アルミニウム水和物Ｈは、少なくとも２００ｍ２／ｇ、より具体的には少なくとも２５０ｍ２／ｇの比表面積を有し得る。この比表面積は、２００〜４００ｍ２／ｇであり得る。
【００６６】
本出願において与えられる細孔容積は、窒素ポロシメトリー法によって決定される。空隙率又は比表面積の測定のためには、試料は、揮発性の表面種（例えばＨ２Ｏなど）を除去するために高温及び／又は真空下で前処理される。例えば、試料に対して２００℃で２時間熱がかけられてもよい。
【００６７】
更に、空気中９００℃で２時間焼成した後、アルミニウム水和物Ｈは少なくとも１３０ｍ２／ｇ、より具体的には少なくとも１５０ｍ２／ｇの（ＢＥＴ）比表面積を有し得る。この比表面積は、１３０〜２２０ｍ２／ｇであり得る。９４０℃で２時間空気中で焼成し、引き続き１１００℃で３時間空気中で焼成した後、アルミニウム水和物Ｈは少なくとも８０ｍ２／ｇ、より具体的には少なくとも１００ｍ２／ｇの（ＢＥＴ）比表面積を有し得る。この比表面積は、８０〜１２０ｍ２／ｇであり得る。アルミニウム水和物Ｈが上述したように少なくとも１つの追加の元素を含む場合、アルミニウム水和物は高い熱抵抗を有することができる。したがって、９４０℃で２時間空気中で焼成し、引き続き１２００℃で５時間空気中で焼成した後、アルミニウム水和物は少なくとも４５ｍ２／ｇ、より具体的には約５０ｍ２／ｇの（ＢＥＴ）比表面積を有し得る。この比表面積は、４５〜７５ｍ２／ｇであり得る。「温度ｘ℃でｙ時間空気中で焼成した後、アルミニウム水和物は…を有する」という表現は、測定された空隙率（比表面積又は細孔容積）がアルミニウム水和物の焼成により得られた生成物のものであったとしても、アルミニウム水和物を特徴付けるために使用される。
【００６８】
アルミニウム水和物Ｈは、以下の工程を含む方法によって得ることができる：
（ａ）
・硫酸アルミニウムと、任意選択的に硝酸塩形態の追加の元素と、硝酸とを含む水溶液（Ａ）；
・アルミン酸ナトリウム水溶液（Ｂ）；
を硝酸水溶液が入っている撹拌されている槽の中に入れる工程であって、
水溶液（Ａ）を工程（ａ）を通して連続的に導入し、溶液（Ｂ）の導入速度を反応混合物の平均ｐＨが４．０〜６．０、より具体的には４．５〜５．５の目標値に等しくなるように調整する工程；
（ｂ）水溶液（Ａ）全体を導入した時に、８．０〜１０．５、好ましくは９．０〜１０．０の目標ｐＨに達するまで水溶液（Ｂ）の導入を継続する工程；
（ｃ）その後、反応混合物を濾過して回収した固体を水で洗浄する工程；
（ｄ）その後、工程（ｃ）から得られた固体を乾燥してアルミニウム水和物Ｈを得る工程。
【００６９】
本方法の任意選択的な次の工程（ａ２）は、工程（ａ１）において得られた析出物懸濁液を加熱する工程である。この加熱は、工程（ａ１）の終わりに得られた反応混合物に直接行ってもよく、又は工程（ａ１）の反応混合物から析出物を分離し、析出物を任意選択的に洗浄し、析出物を水に戻した後に得られた懸濁液に行ってもよい。懸濁液は少なくとも６０℃の温度に加熱することができる。温度は６０℃〜１８０℃であってもよい。加熱操作は、混合物を密閉型反応器（オートクレーブ型）に導入することによって行ってもよい。上に示された温度条件下で及び水性媒体中で、そのためこれは、密閉型反応器中の圧力が１ｂａｒ（１０５Ｐａ）超〜１６５ｂａｒ（１．６５×１０７Ｐａ）、好ましくは５ｂａｒ（５×１０５Ｐａ）〜１６５ｂａｒ（１．６５×１０７Ｐａ）の値の間で変動し得ることを例示として規定し得る。１００℃未満の温度については開放型反応器で加熱を実施することも可能である。加熱は、空気中で又は不活性ガス（好ましくは窒素）の雰囲気下で行うことができる。加熱の継続時間は、幅広い限度、例えば２０分間〜４８時間、好ましくは２０分間〜３時間で様々であってもよい。同様に、温度上昇は、決定的に重要であるわけではない速度で到達され、そのため例えば３０分〜４時間（これらの値は、指標として示されるにすぎない）媒体を加熱することによって設定反応温度に到達させることが可能である。その後、混合物は５０℃未満の温度まで冷却される。この冷却は、混合物を自然に又は当業者に公知の冷却手段を用いて冷却させることによって行われる。
【００７０】
複数の加熱操作を実施することが可能である。こうして加熱工程及び任意選択的に洗浄操作の後に得られた析出物は、水に再懸濁されてもよく、このようにして得られた媒体に対してその後別の加熱操作が行われてもよい。この別の加熱操作は、特に最初の加熱操作について上述した温度及び時間条件下で行われる。
【００７１】
本方法の次の工程（ａ３）は、工程（ａ１）又は工程（ａ２）で得られた分散液にテクスチャー付与剤を添加することからなり、このテクスチャー付与剤の機能は混合酸化物の空隙率を制御することである。テクスチャー付与剤は、析出物の表面で化学基と相互作用する極性の化学基を含む。テクスチャー付与剤は、焼成工程（ａ６）後に除去される。
【００７２】
テクスチャー付与剤は、アニオン界面活性剤、非イオン界面活性剤、ポリエチレングリコール、並びにカルボン酸及びそれらの塩、そしてまたカルボキシメチル化脂肪族アルコールエトキシレート型の界面活性剤から選択されてもよい。この添加剤に関しては、出願国際公開第９８／４５２１２号パンフレットの教示を参照することができ、この文献に記載されている界面活性剤が使用されてもよい。アニオン型の界面活性剤としては、エトキシカルボキシレート、エトキシル化脂肪酸、サルコシン酸塩、リン酸エステル、硫酸塩、例えばアルコール硫酸塩、アルコールエーテル硫酸塩及び硫酸化アルカノールアミドエトキシレート、又はスルホン酸塩、例えばスルホコハク酸塩、アルキルベンゼンスルホン酸塩若しくはアルキルナフタレンスルホン酸塩を挙げることができる。
【００７３】
非イオン界面活性剤としては、アセチレン系界面活性剤、アルコールエトキシレート、アルカノールアミド、アミンオキシド、エトキシル化アルカノールアミド、長鎖エトキシル化アミン、エチレンオキシド／プロピレンオキシドコポリマー、ソルビタン誘導体、エチレングリコール、プロピレングリコール、グリセロール、ポリグリセリルエステル及びそれらのエトキシル化誘導体、アルキルアミン、アルキルイミダゾリン、エトキシル化油、並びにアルキルフェノールエトキシレートを挙げることができる。特に、Ｉｇｅｐａｌ（登録商標）、Ｄｏｗａｎｏｌ（登録商標）、Ｒｈｏｄａｍｏｘ（登録商標）及びＡｌｋａｍｉｄｅ（登録商標）銘柄で販売されている製品を挙げることができる。
【００７４】
カルボン酸に関しては、特に、脂肪族モノカルボン酸又はジカルボン酸が使用されてもよく、これらの中でも特に飽和酸を使用することができる。したがって、特に、ギ酸、酢酸、プロピオン酸、酪酸、イソ酪酸、吉草酸、カプロン酸、カプリル酸、カプリン酸、ラウリン酸、ミリスチン酸又はパルミチン酸を挙げることができる。ジカルボン酸としては、シュウ酸、マロン酸、コハク酸、グルタル酸、アジピン酸、ピメリン酸、スベリン酸、アゼライン酸及びセバシン酸を挙げることができる。脂肪酸、より具体的には飽和脂肪酸も使用することができる。これらは特に、式ＣＨ３−（ＣＨ２）ｍ−ＣＯＯＨ（ｍは、６〜２０、より具体的には９〜１５の整数である）の飽和の直鎖の酸であってもよい。述べられた酸全ての塩、特にはアンモニウム塩も使用することができる。例として、ラウリン酸及びラウリン酸アンモニウムをより具体的には挙げることができる。
【００７５】
最後に、カルボキシメチル化脂肪アルコールエトキシレート型のものから選択される界面活性剤を使用することが可能である。カルボキシメチル化脂肪アルコールエトキシレート型の生成物は、鎖末端に、ＣＨ２−ＣＯＯＨ基を含むエトキシル化若しくはプロポキシル化脂肪アルコールから構成される生成物を意味すると理解される。これらの生成物は、式：Ｒ１−Ｏ−（ＣＲ２Ｒ３−ＣＲ４Ｒ５−Ｏ）ｎ−ＣＨ２−ＣＯＯＨ（式中、Ｒ１は、飽和若しくは不飽和の炭素鎖を意味し、その長さは通常最大で２２個の炭素原子、好ましくは少なくとも１２個の炭素原子であり；Ｒ２、Ｒ３、Ｒ４、及びＲ５は同一であってもよく、水素を表し、或いはＲ２はＣＨ３基を表してもよく、Ｒ３、Ｒ４、及びＲ５は水素を表し；ｎは５０個以下、より具体的には５〜１５個（これらの値は両端を含む）の範囲であってもよいゼロではない整数である）に相当し得る。界面活性剤は、Ｒ１が、それぞれ、飽和であっても不飽和であってもよい上式の生成物の混合物、或いは−ＣＨ２−ＣＨ２−Ｏ−及び−Ｃ（ＣＨ３）−ＣＨ２−Ｏ−基の両方を含む生成物の混合物から構成されてもよいことに留意すべきである。
【００７６】
テクスチャー付与剤は、工程（ａ１）又は工程（ａ２）から得られる分散液に添加されてもよい。これは、温度が４０℃以下である分散液に添加されることが好ましい。使用されるテクスチャー付与剤の割合は、通常１％〜６０％、より具体的には１０％〜５０％であり、この割合は混合酸化物に対するテクスチャー付与剤の重量パーセンテージとして表される。
【００７７】
工程（ａ４）では、工程（ａ３）の分散液の固形分が固液分離によって回収される。例えば真空フィルター（例えばヌッチェ型）、遠心分離、又はフィルタープレスを使用することができる。任意選択的には及び好ましくは、工程（ａ４）において、析出物は、それが懸濁されている媒体から分離された後に洗浄される。洗浄操作は固体を水と接触させることからなる。この洗浄操作は、水で、好ましくはｐＨ＞７の水、例えばアンモニア水溶液で行うことができる。
【００７８】
洗浄操作は、フィルター上に保持された固体を通して水を循環させること、或いは水中で固体を再分散させてから固液分離によってそれを回収することからなってもよい。
【００７９】
工程（ａ５）では、工程（ａ４）の終わりに得られた固体が任意選択的に乾燥される。この工程は、例えば噴霧乾燥機を用いて行うことができる。
【００８０】
工程（ａ６）では、混合酸化物を得るために、工程（ａ４）又は工程（ａ５）の終わりに得られた固体が焼成される。固体は乾燥していてもよく、或いはまだ湿っていても（すなわち固体が残留水を含有していても）よい。この焼成は、形成された生成物の結晶化度を高めることを可能にする。生成物の比表面積は、用いられる焼成温度が高くなるにつれて低下する。焼成は一般に空気下で実施されるが、例えば、不活性ガス下で、又は制御された雰囲気（酸化性又は還元性）下で実施される焼成が排除されるわけではない。焼成温度は通常７００℃〜１１００℃である。この温度は、８００℃〜１１００℃、又は９００℃〜１１００℃であってもよい。焼成時間は焼成温度に合わせられる。純粋に目安として、これは少なくとも２時間、より具体的には２〜５時間であってもよい。
【００８１】
工程（ａ６）中に、工程（ａ５）で得られる混合酸化物は、望みの粒径の粉末を得るために任意選択的に粉砕されてもよい。例えばハンマーミル又はモルタルミルを使用することができる。粉末は、その粒径を制御するためにふるい分けされてもよい。
【００８２】
本発明による混合酸化物の調製は、下に示される実施例１の条件に基づいてもよい。
【００８３】
本発明はまた、上記に記載された方法によって得ることができる混合酸化物にも関する。
【００８４】
本発明による混合酸化物の使用に関しては、これは、自動車汚染防止触媒反応の分野に入る。本発明による混合酸化物は、その役割が自動車の排気ガスを処理することである、触媒コンバーターの製造に使用することができる。触媒コンバーターは、混合酸化物から調製され固体支持体上に堆積された触媒活性ウォッシュコートを含む。ウォッシュコートの役割は、化学反応によって、排気ガスのある種の汚染物質、特に一酸化炭素、未燃焼炭化水素及び窒素酸化物を、環境に対して害が少ない生成物へ変換することである。
【００８５】
関与する化学反応は、以下のものであると考えられる：
２ＣＯ＋Ｏ２→２ＣＯ２
２ＮＯ＋２ＣＯ→Ｎ２＋２ＣＯ２
４ＣｘＨｙ＋（４ｘ＋ｙ）Ｏ２→４ｘＣＯ２＋２ｙＨ２Ｏ
【００８６】
固体支持体は、金属モノリス、例えば、ＦｅＣｒ合金であってもよいし、又はセラミック製であってもよい。セラミックは、コーディエライト、炭化ケイ素、アルミナチタネート、又はムライトであってもよい。一般的に使用される固体支持体は、多孔質壁を有する多数の小さい平行流路を含む、ほぼ円筒形のモノリスからなる。このタイプの支持体は多くの場合、コーディエライトからできており、高い比表面積と限定的な圧力降下との折衷を示す。
【００８７】
ウォッシュコートは固体支持体の表面に設けられる。ウォッシュコートは、少なくとも１種の無機物質との混合物として本発明の混合酸化物を含有する組成物から形成される。この無機物質は、アルミナ、ベーマイト若しくは擬ベーマイト、チタン酸化物、セリウム酸化物、ジルコニウム酸化物、シリカ、スピネル、ゼオライト、シリケート、結晶性リン酸ケイ素アルミニウム又は結晶性リン酸アルミニウムから選択することができる。組成物は、各配合者に固有の他の添加剤：Ｈ２Ｓ捕捉剤、コーティングを容易にする役割を有する有機又は無機変性剤、コロイド状アルミナ；なども含んでもよい。そのため、ウォッシュコートはそのような組成物を含む。アルミナは、一般に用いられる無機物質であり、このアルミナは、例えばバリウムなどのアルカリ土類金属で任意選択的にドープされることが可能である。ウォッシュコートは、少なくとも１種の分散した貴金属（例えばＰｔ、Ｒｈ、又はＰｄ等）も含む。貴金属の量は一般に、ｆｔ３単位で表される、モノリスの体積に対して１〜４００ｇである。貴金属は触媒活性である。
【００８８】
貴金属を分散させるために、混合酸化物の若しくは無機物質の又は混合酸化物から及び無機物質から形成された混合物の懸濁液に貴金属の塩を添加することが可能である。この塩は、例えば、貴金属の塩化物又は硝酸塩（例えばＲｈＩＩＩ硝酸塩）であってもよい。貴金属を固定するために、水が懸濁液から除去され、固体は乾燥させられ、これは通常３００〜８００℃の温度で空気下で焼成される。貴金属分散系の例は、米国特許第７，３７４，７２９号明細書の実施例１の中で見ることができる。
【００８９】
ウォッシュコートは、固体支持体への懸濁液の塗布によって得られる。このようにして得たウォッシュコートは触媒活性を示し、汚染防止触媒として機能し得る。汚染防止触媒は、内燃エンジンからの排気ガスを処理するために使用され得る。本発明の触媒系及び混合酸化物は最終的に、酸化環境中でさえも、ＮＯｘトラップとして、又はＮＯｘの低減を促進するために使用され得る。
【００９０】
このため、本発明は、記載されているウォッシュコートを含む触媒コンバーターが使用されることを特徴とする、内燃機関からの排気ガスを処理するための方法にも関する。
【実施例】
【００９１】
ＢＥＴ比表面積：比表面積は、製造業者が推奨する指示に従いながら、ＭｉｃｒｏｍｅｒｉｔｉｃｓのＴｒｉｓｔａｒ  ＩＩ  ３０２０装置を使用して試料上で自動的に決定する。試料は２００℃で２時間前処理する。測定は、０．０５〜０．３（両端を含む）の相対圧力ｐ／ｐ０の範囲内の５点で行う。各点についての平衡時間は５秒である。
【００９２】
水銀空隙率：製造業者が推奨する指示に従いながら、粉末粉末針入度計を備えたＭｉｃｒｏｍｅｒｉｔｉｃｓ  Ａｕｔｏｐｏｒｅ  ＩＶ  ９５００装置を使用した。以下のパラメーターを使用することができる：使用した針入度計：３．２ｍｌ；毛細管の容積：０．４１２ｍｌ；最大圧力（「上部圧力」）：４．６８ｐｓｉ；接触角：１３０°；水銀の表面張力：４８５ダイン／ｃｍ；水銀の密度：１３．５３３５ｇ／ｍｌ。測定の開始時に、５０ｍｍＨｇの真空が５分間試料にかけられる。平衡時間は次の通りである：低圧（１．３〜３０ｐｓｉ）の範囲：２０秒−高圧（３０〜６０，０００ｐｓｉ）の範囲：３０秒。測定前に、試料は最低限１５分間１００℃のオーブン中で脱気される。
【００９３】
窒素空隙率：ＭｉｃｒｏｍｅｒｉｔｉｃｓのＴｒｉｓｔａｒ  ＩＩ  ３０２０装置を使用した。窒素細孔分布測定は、圧力表を用いて８５点（吸着に関して０．０５〜０．９９５の４７点及び脱離において０．９９５〜０．２の３８点）について行われる［図３参照］。０．０５超０．９９５未満の相対圧力の平衡時間は５秒である。０．９９５以上の相対圧力の平衡時間は６００秒である。圧力に関する許容誤差は、絶対圧力で５ｍｍＨｇ、相対圧力で５％である。分析中（２時間）、ｐ０値は一定の間隔で測定する。メソ多孔性の決定には、Ｈａｒｋｉｎｓ−Ｊｕｒａの法則を用いたＢａｒｅｔｔ−Ｊｏｙｎｅｒａｎｄ−Ｈａｌｅｎｄａ（ＢＪＨ）法を使用する。結果の分析は脱離曲線上で行われる。
【００９４】
Ｘ線回折：本出願において、Ｘ線回折は銅源（ＣｕＫα１、λ＝１．５４０６オングストローム）を用いて得る。銅源、スピナーサンプルホルダー、及び２．１２２°の角度幅を有するＸ’Ｃｅｌｅｌｅｒａｔｏｒ  １Ｄ検出器を備えたＰａｎａｌｙｔｉｃａｌのＸ’Ｐｅｒｔ  Ｐｒｏゴニオメーターを使用した。装置は、前面のニッケルフィルターと、一辺が１０ｍｍの一定の正方形の表面積を照らすようにプログラム可能なスリットとを備えている。２θ角ステップ＝０．０１７°及び１ステップ当たり４０秒の記録時間を使用し、２θ角が２８〜３２°の範囲で２θ＝０．０７°に等しい装置幅ｓを決定した。取得は約３０分間継続する。
【００９５】
強度は、５．０°〜９０．０°の２θ角範囲にわたってとられたベースラインに対する回折図上で決定する。ベースラインは回折図のデータを分析するためのソフトウェアを使用して自動的に決定される。
【００９６】
粉末かさ密度：混合酸化物粉末のかさ密度は、この粉末が占める体積に対するある量の粉末の重量に対応する：
2020514217.tif 000005
【００９７】
粉末かさ密度は以下に記載する方法により決定する。最初に、注ぎ口のない約２５ｍｌのシリンダーの容積を正確に決定する。これを行うために、空のシリンダーを秤量する（風袋Ｔ）。次に、蒸留水を、縁を超えないように（メニスカスなしで）縁までシリンダーに注ぎ入れる。蒸留水で満たしたシリンダーを秤量する（Ｍ）。したがって、シリンダーの中に入っている水の質量は次の通りである：
Ｗ＝Ｍ−Ｔ
【００９８】
シリンダーの校正された容積は、
2020514217.tif 000006
に等しい。水の密度は、例えば２０℃の測定温度については０．９９９８３ｇ／ｍｌである。
【００９９】
漏斗を使用して混合酸化物粉末を空の乾燥したシリンダーの中にシリンダーの縁に達するまで注意深く入れる。余分な粉末はスパチュラを使用して平らにする。充填中に粉末を圧縮したり突き固めたりしてはならない。その後、粉末が入っているシリンダーを秤量する。
2020514217.tif 000007
【０１００】
粒径：Ｃｏｕｌｔｅｒ  Ｃｏｕｎｔｅｒ  ＬＳを使用して測定した。混合酸化物は、ヘキサメタリン酸ナトリウム水溶液中に１０ｇ／ｌの濃度で分散させる。測定は、５〜５００Ｗの範囲のエネルギーで２５秒〜５分間超音波処理した後に実施することができる。
【０１０１】
本発明の混合酸化物を調製するために本発明と関係して使用され得る特定の空隙率を有するＨ型の２種のアルミニウム水和物Ｈ１及びＨ２を以下に記載する。
【０１０２】
実施例Ｈ１：９３．８％のＡｌ２Ｏ３−６．２％のＬａ２Ｏ３の組成のアルミニウム水和物の調製
撹拌されている槽の中に、３４．７ｋｇの脱イオン水と、８．３１重量％の濃度のアルミナ（Ａｌ２Ｏ３）を有する１０．９５ｋｇの硫酸アルミニウム溶液と、２６．９重量％の濃度のＬａ２Ｏ３を有する１．４３ｋｇのランタン硝酸塩溶液と、６８重量％の硝酸水溶液４．９７ｋｇとを入れることによって溶液（Ａ）を調製する。溶液（Ｂ）は、２４．９重量％の濃度のアルミナ（Ａｌ２Ｏ３）を有するアルミン酸ナトリウム溶液である。
【０１０３】
撹拌されている反応器（２５０ｒｐｍ；４枚のブレードが４５°に傾斜しているスピンドル）の中に、７１ｋｇの脱イオン水を入れる。次いで反応器を６５℃の温度に達するまで加熱する。反応を通してこの温度を維持する。ｐＨ３に達するまで撹拌されている反応器の中に６９％硝酸溶液を入れる。
【０１０４】
工程（ａ）では、溶液（Ａ）及び溶液（Ｂ）を、撹拌スピンドル近くの導入管を介して撹拌されている反応器の中に同時に入れる。溶液（Ａ）は１．０５ｋｇ／分の流量で入れる。溶液（Ｂ）は３分でｐＨ５に到達させることが可能な流量で入れる。
【０１０５】
溶液（Ａ）の流量は１．０５ｋｇ／分で一定のままであり、溶液（Ｂ）の流量は４６分間ｐＨを５．１の値に維持するように調節される。
【０１０６】
工程（ｂ）では、溶液（Ａ）の導入を停止し、１５分でｐＨ１０に達するまで溶液（Ｂ）を添加し続ける。
【０１０７】
工程（ｃ）では、その後反応スラリーを真空フィルターの上に注ぎ入れる。濾過の終わりに、ケーキを６０℃の脱イオン水で洗浄する。ケーキは、固形分１１重量％の酸化物（Ａｌ２Ｏ３−Ｌａ２Ｏ３）を有する。その後、ケーキを脱イオン水中に再分散させて、ほぼ８重量％の濃度の酸化物（Ａｌ２Ｏ３−Ｌａ２Ｏ３）を有する懸濁液を得る。
【０１０８】
工程（ｄ）では、懸濁液を噴霧乾燥して、乾燥したランタンドープアルミニウム水和物粉末を得る。粉末の強熱減量は、９５０℃で２時間の焼成後の質量の減少によって得られる。これは３１．２質量％である。アルミニウム水和物粉末は、６４．５重量％のＡｌ２Ｏ３及び４．２重量％のＬａ２Ｏ３に相当する量を含む。この粉末は３４４ｍ２／ｇのＢＥＴ表面積を有する。
【０１０９】
実施例Ｈ２：９３．８％のＡｌ２Ｏ３−６．２％のＬａ２Ｏ３の組成のアルミニウム水和物の調製
撹拌されている槽の中に、３４．７ｋｇの脱イオン水と、８．３１重量％の濃度のアルミナ（Ａｌ２Ｏ３）を有する１０．９５ｋｇの硫酸アルミニウム溶液と、２６．９重量％の濃度Ｌａ２Ｏ３を有する１．４３ｋｇのランタン硝酸塩溶液と、６８％の硝酸水溶液４．９６ｋｇとを入れることによって溶液（Ａ）を調製する。溶液（Ｂ）は、２４．９重量％の濃度のアルミナを有するアルミン酸ナトリウム溶液である。
【０１１０】
撹拌されている反応器（２５０ｒｐｍ；４枚のブレードが４５°に傾斜しているスピンドル）の中に、７１ｋｇの脱イオン水を入れる。次いで反応器を６５℃の温度に達するまで加熱する。反応を通してこの温度を維持する。ｐＨ３に達するまで撹拌されている反応器の中に６９％硝酸溶液を入れる。
【０１１１】
工程（ａ）では、溶液（Ａ）及び溶液（Ｂ）を、撹拌スピンドル近くの導入管を介して、撹拌されている反応器の中に同時に入れる。溶液（Ａ）は１．０５ｋｇ／分の流量で入れる。溶液（Ｂ）は３分でｐＨ４．４に到達させることが可能な流量で入れる。溶液（Ａ）の流量は１．０５ｋｇ／分で一定のままであり、溶液（Ｂ）の流量は４６分間ｐＨを４．４の値に維持するように調節される。
【０１１２】
工程（ｂ）では、溶液（Ａ）の導入を停止し、１５分でｐＨ１０に達するまで溶液（Ｂ）を添加し続ける。
【０１１３】
工程（ｃ）では、その後反応スラリーを真空フィルターの上に注ぎ入れる。濾過の終わりに、ケーキを６０℃の脱イオン水で洗浄する。ケーキは、固形分１３重量％の酸化物（Ａｌ２Ｏ３−Ｌａ２Ｏ３）を有する。その後、ケーキを脱イオン水中に再分散させて、ほぼ８重量％の濃度の酸化物（Ａｌ２Ｏ３−Ｌａ２Ｏ３）を有する懸濁液を得る。
【０１１４】
工程（ｄ）では、懸濁液を噴霧乾燥して、ランタンドープアルミニウム水和物粉末を得る。粉末の強熱減量は、９５０℃で２時間焼成後の質量の減少によって得られる。これは３８．５質量％である。アルミニウム水和物粉末は、５７．８重量％のＡｌ２Ｏ３及び３．８重量％のＬａ２Ｏ３に相当する量を含む。この粉末は２５９ｍ２／ｇのＢＥＴ表面積を有する。
【０１１５】
2020514217.tif 000008
【０１１６】
以降の実施例１〜９は本発明を例示する。
【０１１７】
実施例１：混合酸化物Ａｌ２Ｏ３（３０％）−ＺｒＯ２（３５％）−ＣｅＯ２（２７％）−Ｌａ２Ｏ３（４％）−Ｙ２Ｏ３（４％）（重量％）の調製
４５°に傾斜した４枚のブレードを有するスピンドルを用いて撹拌されている槽の中に、３６１ｇの水、１１１ｇの硝酸ジルコニル溶液（［ＺｒＯ２］＝２６８ｇ／ｌ；密度１．４１５）、５６ｇのＣｅＩＩＩ硝酸塩溶液（［ＣｅＯ２］＝４９６ｇ／ｌ；密度１．７１４）、７．９ｇのランタン硝酸塩溶液（［Ｌａ２Ｏ３］＝４７２ｇ／ｌ；密度１．７１１）、及び１６ｇのイットリウム硝酸塩溶液（［Ｙ２Ｏ３］＝２０８．５ｇ／ｌ；密度１．３９２）を入れることによって、前駆体の硝酸塩を主体とする溶液を調製する。次に、前駆体溶液を得るために、得られた溶液に６９重量％の硝酸２．３ｇを添加する。撹拌したままで、この溶液にスパチュラで２３．３ｇのベーマイトＨＰ１４−Ｌ１（Ｓａｓｏｌから販売、７７．５重量％に相当するアルミナ（１８ｇのＡｌ２Ｏ３）及び１重量％のＬａ２Ｏ３（０．２２ｇ）を含有）を添加する。混合物が均一な分散液の形態で得られるまで前駆体混合物を撹拌したままにする。次に、９．８ｍｏｌ／ｌの過酸化水素水溶液５．３ｇを添加する。前駆体混合物の撹拌を継続する。
【０１１８】
５００ｍｌの２ｍｏｌ／ｌのアンモニア溶液が入っている、４５°に傾斜した４枚のブレードを有するスピンドルによって撹拌されている（５７５ｒｐｍ）反応器に、前駆体混合物を周囲温度で６０分で入れる。
【０１１９】
前駆体混合物の添加の終わりに、混合物を９５℃の温度まで加熱し、この温度で３０分間維持する。その後混合物を４０℃未満の温度まで冷却する。この冷却した混合物に６５０ｒｐｍで撹拌しながらラウリン酸１２ｇを添加する。この撹拌を３０分間維持する。
【０１２０】
混合物を真空下で濾過し、次いでケーキをｐＨ＝９のアンモニア水溶液８９０ｇで洗浄する。その後、得られたウェットケーキをマッフル炉に入れる。９５０℃に達するまで炉の温度を４℃／分の速度で上昇させ、次いでこの温度を４時間維持する。空気中でのこの焼成の終わりに混合酸化物が得られる。その後回収した混合酸化物を乳鉢を用いて粉砕する。
【０１２１】
ＢＥＴ比表面積
Ｓ９５０℃／４ｈ＝７２ｍ２／ｇ；
Ｓ１０００℃／４ｈ＝６０ｍ２／ｇ；
Ｓ１１００℃／５ｈ＝３９ｍ２／ｇ。
【０１２２】
１１００℃／４ｈで空気中で焼成した後の結晶子のサイズ：２３．９ｎｍ
９５０℃／４ｈで空気中で焼成した後の粉末密度：０．６９
９５０℃／４ｈで空気中で焼成した後のＮ２ポロシメトリーによる細孔容積（孔径＜１００ｎｍ）：Ｖ１００ｎｍ，Ｎ２＝０．５８ｍｌ／ｇ
９５０℃／４ｈで空気中で焼成した後のＨｇポロシメトリーによる総細孔容積：Ｖｔｏｔａｌ，Ｈｇ＝１．０６ｍｌ／ｇ
ピークでの直径、９５０℃／４ｈで空気中で焼成した後のＨｇポロシメトリー曲線上で決定：Ｄｐ＝２６ｎｍ
【０１２３】
実施例２：混合酸化物Ａｌ２Ｏ３（３０％）−ＺｒＯ２（３５％）−ＣｅＯ２（２７％）−Ｌａ２Ｏ３（４％）−Ｙ２Ｏ３（４％）（重量％）の調製
４５°に傾斜した４枚のブレードを有するスピンドルを用いて撹拌されている槽の中に、３５７ｇの水、１１４ｇの硝酸ジルコニル溶液（［ＺｒＯ２］＝２６０ｇ／ｌ；密度１．４０６）、５６ｇのＣｅＩＩＩ硝酸塩溶液（［ＣｅＯ２］＝４９６ｇ／ｌ；密度１．７１４）、４．４ｇのランタン硝酸塩溶液（［Ｌａ２Ｏ３］＝４７２ｇ／ｌ；密度１．７１１）、及び１６ｇのイットリウム硝酸塩溶液（［Ｙ２Ｏ３］＝２０８．５ｇ／ｌ；密度１．３９２）を入れることによって、前駆体の硝酸塩を主体とする溶液を調製する。
【０１２４】
次に、前駆体溶液を得るために、得られた溶液に６９重量％の硝酸２．３ｇを添加する。撹拌したままで、この溶液にスパチュラで６４．５重量％に相当するアルミナ（１８ｇのＡｌ２Ｏ３）と４．２重量％のＬａ２Ｏ３（１．１７ｇ）とを含有する２８ｇのアルミニウム水和物Ｈ１を添加する。前駆体混合物が均一な分散液の形態で得られるまで混合物を撹拌したままにする。次に、９．８ｍｏｌ／ｌの過酸化水素水溶液５．３ｇを添加する。前駆体混合物の撹拌を継続する。
【０１２５】
５００ｍｌの２ｍｏｌ／ｌのアンモニア溶液が入っている、４５°に傾斜した４枚のブレードを有するスピンドルによって撹拌されている（５７５ｒｐｍ）反応器に、前駆体混合物を周囲温度で６０分で入れる。
【０１２６】
前駆体混合物の添加の終わりに、混合物を９５℃の温度まで加熱し、この温度で３０分間維持する。その後混合物を４０℃未満の温度まで冷却する。この冷却した混合物に６５０ｒｐｍで撹拌しながらラウリン酸１２ｇを添加する。この撹拌を３０分間維持する。
【０１２７】
混合物を真空下で濾過し、次いでケーキをｐＨ＝９のアンモニア水溶液７２０ｇで洗浄する。その後、得られたウェットケーキをマッフル炉に入れる。９５０℃に達するまで炉の温度を４℃／分の速度で上昇させ、次いでこの温度を４時間維持する。空気中でのこの焼成の終わりに混合酸化物が得られる。その後回収した混合酸化物を乳鉢を用いて粉砕する。
【０１２８】
実施例３：混合酸化物Ａｌ２Ｏ３（３５．６％）−ＺｒＯ２（３０％）−ＣｅＯ２（２４％）−Ｌａ２Ｏ３（６．２％）−Ｙ２Ｏ３（１．２％）−Ｐｒ６Ｏ１１（３％）の調製。
４５°に傾斜した４枚のブレードを有するスピンドルを用いて撹拌されている槽の中に、３８６の水、９５ｇの硝酸ジルコニル溶液（［ＺｒＯ２］＝２６８．１ｇ／ｌ；密度１．４１５）、４９．８ｇのＣｅＩＩＩ硝酸塩溶液（［ＣｅＯ２］＝４９６ｇ／ｌ；密度１．７１４）、８．４ｇのランタン硝酸塩溶液（［Ｌａ２Ｏ３］＝４７２ｇ／ｌ；密度１．７１１）、４．８ｇのイットリウム硝酸塩溶液（［Ｙ２Ｏ３］＝２０８．５ｇ／ｌ；密度１．３９２）、及び６．２ｇのプラセオジム硝酸塩溶液（［Ｐｒ６Ｏ１１］＝４９７ｇ／ｌ；密度１．７２５）を入れることによって、前駆体の硝酸塩を主体とする溶液を調製する。
【０１２９】
次に、前駆体溶液を得るために、得られた溶液に６８重量％硝酸２．０ｇを添加する。撹拌したままで、この溶液にスパチュラで、６４．５重量％のアルミナ（２１．３ｇのＡｌ２Ｏ３）と４．２重量％のＬａ２Ｏ３（１．３９ｇ）とを有するアルミニウム水和物Ａ３３．１ｇを添加する。前駆体混合物が均一な分散液の形態で得られるまで混合物を撹拌したままにする。次に、９．８ｍｏｌ／ｌの過酸化水素水溶液４．６９ｇを添加する。前駆体混合物の撹拌を継続する。
【０１３０】
５００ｍｌの１．８ｍｏｌ／ｌのアンモニア溶液が入っている、４５°に傾斜した４枚のブレードを有するスピンドルによって撹拌されている（５７５ｒｐｍ）反応器に、前駆体混合物を周囲温度で６０分で入れる。
【０１３１】
前駆体混合物の添加の終わりに、反応媒体を９５℃の温度まで加熱し、この温度で３０分間維持する。その後反応媒体を４０℃未満の温度まで冷却する。冷却後、オートクレーブ中で反応混合物を１５０℃の温度まで再度加熱し、この温度で２時間維持する。その後、反応媒体を４０℃未満の温度まで冷却する。この冷却された混合物に、５００ｒｐｍで撹拌しながら２３ｇのラウリン酸を添加する。この撹拌を３０分間維持する。
【０１３２】
反応媒体を真空下で濾過し、次いでケーキをアンモニア水溶液（ｐＨ＝９）１ｌで洗浄する。その後、得られたウェットケーキをマッフル炉に入れる。９５０℃まで炉の温度を４℃／分の速度で上昇させ、この温度を４時間維持する。空気中でのこの焼成の終わりに混合酸化物が得られる。その後回収した混合酸化物を乳鉢を用いて粉砕する。
【０１３３】
実施例４：混合酸化物Ａｌ２Ｏ３（３０％）−ＺｒＯ２（３５％）−ＣｅＯ２（２７％）−Ｌａ２Ｏ３（４％）−Ｙ２Ｏ３（４％）の調製
４５°に傾斜した４枚のブレードを有するスピンドルを用いて撹拌されている槽の中に、３６２ｇの水、１１４ｇの硝酸ジルコニル溶液（［ＺｒＯ２］＝２６０ｇ／ｌ；密度１．４０６）、５６ｇのＣｅＩＩＩ硝酸塩溶液（［ＣｅＯ２］＝４９６ｇ／ｌ；密度１．７１４）、４．４ｇのランタン硝酸塩溶液（［Ｌａ２Ｏ３］＝４７２ｇ／ｌ；密度１．７１１）、及び１６ｇのイットリウム硝酸塩溶液（［Ｙ２Ｏ３］＝２０８．５ｇ／ｌ；密度１．３９２）を入れることによって、前駆体の硝酸塩を主体とする溶液を調製する。
【０１３４】
次に、前駆体溶液を得るために、得られた溶液に６９重量％の硝酸２．３ｇを添加する。撹拌したままで、この溶液にスパチュラで６４．５重量％に相当するアルミナ（１８ｇのＡｌ２Ｏ３）と４．２重量％のＬａ２Ｏ３（１．１７ｇ）とを含有する２８ｇのアルミニウム水和物Ｈ１を添加する。前駆体混合物が均一な分散液の形態で得られるまで混合物を撹拌したままにする。前駆体混合物の撹拌を継続する。
【０１３５】
５００ｍｌの２ｍｏｌ／ｌのアンモニア溶液が入っている、４５°に傾斜した４枚のブレードを有するスピンドルによって撹拌されている（５７５ｒｐｍ）反応器に、前駆体混合物を周囲温度で６０分で入れる。
【０１３６】
前駆体混合物の添加の終わりに、反応媒体を９５℃の温度まで加熱し、この温度で３０分間維持する。その後反応媒体を４０℃未満の温度まで冷却する。この冷却した混合物に８５０ｒｐｍで撹拌しながらラウリン酸１２ｇを添加する。この撹拌を３０分間維持する。
【０１３７】
反応媒体を真空下で濾過し、次いでケーキをアンモニア水溶液（ｐＨ＝９）７００ｇで洗浄する。その後、得られたウェットケーキをマッフル炉に入れる。９５０℃まで炉の温度を４℃／分の速度で上昇させ、この温度を４時間維持する。空気中でのこの焼成の終わりに混合酸化物が得られる。その後回収した混合酸化物を乳鉢を用いて粉砕する。
【０１３８】
実施例５：混合酸化物Ａｌ２Ｏ３（３０％）−ＺｒＯ２（３５％）−ＣｅＯ２（２７％）−Ｌａ２Ｏ３（４％）−Ｙ２Ｏ３（４％）の調製
Ｒｕｓｈｔｏｎタービンを用いて撹拌されている（２００ｒｐｍ）槽の中に、９６．５ｋｇの水、１８．３ｋｇの硝酸ジルコニル溶液（［ＺｒＯ２］＝２７２ｇ／ｌ；密度１．４１７）、１４．９８ｋｇのＣｅＩＶ硝酸塩溶液（［ＣｅＯ２］＝２６０ｇ／ｌ；密度１．４４２）、０．７６７ｋｇのランタン硝酸塩溶液（［Ｌａ２Ｏ３］＝４７２ｇ／ｌ；密度１．７１１）、及び２．５９ｋｇのイットリウム硝酸塩溶液（［Ｙ２Ｏ３］＝２１７ｇ／ｌ；密度１．４０５）を入れることによって、前駆体の硝酸塩を主体とする溶液を調製する。
【０１３９】
撹拌したままで、この溶液にシャベルで５．２８ｋｇのアルミニウム水和物（５７重量％に相当するアルミナと３．６重量％のＬａ２Ｏ３とを含有、実施例Ｈ１と同じように調製）を添加する。前駆体混合物が均一な分散液の形態で得られるまで混合物を撹拌したままにする。
【０１４０】
撹拌されている反応器（１２５ｒｐｍ；Ｍｉｘｅｌｌ  ＴＴ型のスピンドル）の中に、１．６ｍｏｌ／ｌのアンモニア溶液１２５ｌを入れる。撹拌されている反応器の中に前駆体混合物を６０分で入れる。このプロセスは周囲温度で行う。
【０１４１】
前駆体混合物の添加の終わりに、反応媒体を９０℃の温度まで加熱し、この温度で３０分間維持する。その後懸濁液をオートクレーブの中で１２０分１５０℃まで加熱し、次いで４０℃の温度まで冷却する。この冷却した混合物に１００ｒｐｍで撹拌しながら４ｋｇのラウリン酸を添加する。この撹拌を６０分間維持する。
【０１４２】
混合物を約４ｂａｒの圧力でフィルタープレスで濾過し、次いでケーキを２５０ｌのアンモニア水溶液（ｐＨ＝９）で洗浄する。次いで、ケーキを９．５ｂａｒの圧力で１５分間圧縮する。その後、得られたウェットケーキをガス燃焼炉に入れる。得られた生成物を１０１０℃で３時間乾燥させる。その後回収した混合酸化物を「Ｆｏｒｐｌｅｘ」型のブレードミルの中で粉砕する。
【０１４３】
実施例６：混合酸化物Ａｌ２Ｏ３（３０％）−ＺｒＯ２（３５％）−ＣｅＯ２（２７％）−Ｌａ２Ｏ３（４％）−Ｙ２Ｏ３（４％）の調製
４５°に傾斜した４枚のブレードを有するスピンドルを用いて撹拌されている槽の中に、３３３ｇの水、１１４ｇの硝酸ジルコニル溶液（［ＺｒＯ２］＝２６０ｇ／ｌ；密度１．４０６）、５６ｇのＣｅＩＩＩ硝酸塩溶液（［ＣｅＯ２］＝４９６ｇ／ｌ；密度１．７１４）、４．４ｇのランタン硝酸塩溶液（［Ｌａ２Ｏ３］＝４７２ｇ／ｌ；密度１．７１１）、及び１６ｇのイットリウム硝酸塩溶液（［Ｙ２Ｏ３］＝２０８．５ｇ／ｌ；密度１．３９２）を入れることによって、前駆体の硝酸塩を主体とする溶液を調製する。
【０１４４】
次に、前駆体溶液を得るために、得られた溶液に６９重量％の硝酸２．３ｇを添加する。撹拌したままで、この溶液にスパチュラで６４．５重量％に相当するアルミナ（１８ｇのＡｌ２Ｏ３）と４．２重量％のＬａ２Ｏ３（１．１７ｇ）とを含有する２８ｇのアルミニウム水和物Ｈ１を漏斗から３０秒で添加する。前駆体混合物が均一な分散液の形態で得られるまで混合物を撹拌したままにする。次に、９．８ｍｏｌ／ｌの過酸化水素水溶液３１．６５ｇを添加する。前駆体混合物の撹拌を継続する。
【０１４５】
撹拌されている反応器（５７５ｒｐｍ；４枚のブレードが４５°に傾斜しているスピンドル）の中に、３．１ｍｏｌ／ｌのアンモニア溶液５００ｍｌを入れる。撹拌されている反応器の中に前駆体混合物を６０分で入れる。このプロセスは周囲温度で行う。
【０１４６】
前駆体混合物の添加の終わりに、反応媒体を９５℃の温度まで加熱し、この温度で３０分間維持する。その後反応媒体を４０℃未満の温度まで冷却する。この冷却した混合物に６５０ｒｐｍで撹拌しながら６ｇのラウリン酸を添加する。この撹拌を３０分間維持する。
【０１４７】
反応媒体を真空下で濾過し、次いでケーキをアンモニア水溶液（ｐＨ＝９）７６０ｇで洗浄する。その後、得られたウェットケーキをマッフル炉に入れる。９５０℃まで炉の温度を４℃／分の速度で上昇させ、この温度を４時間維持する。空気中でのこの焼成の終わりに混合酸化物が得られる。その後回収した混合酸化物を乳鉢を用いて粉砕する。
【０１４８】
実施例７：混合酸化物Ａｌ２Ｏ３（３０％）−ＺｒＯ２（３５％）−ＣｅＯ２（２７％）−Ｌａ２Ｏ３（４％）−Ｙ２Ｏ３（４％）の調製
４５°に傾斜した４枚のブレードを有するスピンドルを用いて撹拌されている槽の中に、３４２ｇの水、１１４ｇの硝酸ジルコニル溶液（［ＺｒＯ２］＝２６８．１ｇ／ｌ；密度１．４１５）、５６ｇのＣｅＩＩＩ硝酸塩溶液（［ＣｅＯ２］＝４９６ｇ／ｌ；密度１．７１４）、４．４ｇのランタン硝酸塩溶液（［Ｌａ２Ｏ３］＝４７２ｇ／ｌ；密度１．７１１）、及び１６ｇのイットリウム硝酸塩溶液（［Ｙ２Ｏ３］＝２０８．５ｇ／ｌ；密度１．３９２）を入れることによって、前駆体の硝酸塩を主体とする溶液を調製する。
【０１４９】
次に、前駆体溶液を得るために、得られた溶液に６９重量％の硝酸２．３ｇを添加する。撹拌したままで、この溶液にスパチュラで６４．５重量％に相当するアルミナ（１８ｇのＡｌ２Ｏ３）と４．２重量％のＬａ２Ｏ３（１．１７ｇ）とを含有する２７．９ｇのアルミニウム水和物Ｈ１を漏斗から３０秒で添加する。前駆体混合物が均一な分散液の形態で得られるまで混合物を撹拌したままにする。
次に、９．８ｍｏｌ／ｌの過酸化水素水溶液３１．５ｇを添加する。前駆体混合物の撹拌を継続する。
【０１５０】
撹拌されている反応器（６００ｒｐｍ；４枚のブレードが４５°に傾斜しているスピンドル）の中に、３ｍｏｌ／ｌのアンモニア溶液５００ｍｌを入れる。撹拌されている反応器の中に前駆体混合物を６０分で入れる。このプロセスは周囲温度で行う。前駆体混合物の添加の終わりに、反応媒体を９５℃の温度まで加熱し、この温度で３０分間維持する。その後反応媒体を４０℃未満の温度まで冷却する。この冷却した混合物に５００ｒｐｍで撹拌しながら１１．８ｇのラウリン酸を添加する。この撹拌を３０分間維持する。
【０１５１】
反応媒体を真空下で濾過し、次いでケーキをアンモニア水溶液（ｐＨ＝９）１ｌで洗浄する。その後、得られたウェットケーキをマッフル炉に入れる。９５０℃まで炉の温度を４℃／分の速度で上昇させ、この温度を４時間維持する。空気中でのこの焼成の終わりに混合酸化物が得られる。その後回収した混合酸化物を乳鉢を用いて粉砕する。
【０１５２】
実施例８：混合酸化物Ａｌ２Ｏ３（３０％）−ＺｒＯ２（３５％）−ＣｅＯ２（２７％）−Ｌａ２Ｏ３（４％）−Ｙ２Ｏ３（４％）の調製
４５°に傾斜した４枚のブレードを有するスピンドルを用いて撹拌されている槽の中に、３８８．４ｇの水、７５．８ｇの硝酸ジルコニル溶液（［ＺｒＯ２］＝２６０ｇ／ｌ；密度１．４０６）、６０．８ｇのＣｅＩＶ硝酸塩溶液（［ＣｅＯ２］＝２５４ｇ／ｌ；密度１．４３１）、３ｇのランタン硝酸塩溶液（［Ｌａ２Ｏ３］＝４７２ｇ／ｌ；密度１．７１１）、及び１０．７ｇのイットリウム硝酸塩溶液（［Ｙ２Ｏ３］＝２０８．５ｇ／ｌ；密度１．３９２）を入れることによって、前駆体の硝酸塩を主体とする溶液を調製する。
【０１５３】
撹拌したままで、この溶液にスパチュラで６４．５重量％に相当するアルミナ（１２ｇのＡｌ２Ｏ３）と４．２重量％のＬａ２Ｏ３（０．８ｇ）とを含有する１８．６ｇのアルミニウム水和物Ｈ１を添加する。前駆体混合物が均一な分散液の形態で得られるまで混合物を撹拌したままにする。
前駆体混合物の撹拌を継続する。
【０１５４】
撹拌されている反応器（５００ｒｐｍ；４枚のブレードが４５°に傾斜しているスピンドル）の中に、４．７ｍｏｌ／ｌのアンモニア溶液５００ｍｌを入れる。撹拌されている反応器の中に前駆体混合物を６０分で入れる。このプロセスは周囲温度で行う。この混合物に５００ｒｐｍで撹拌しながら１４ｇのラウリン酸を添加する。この撹拌を３０分間維持する。
【０１５５】
反応媒体を真空下で濾過し、次いでケーキをアンモニア水溶液（ｐＨ＝９）１ｌで洗浄する。その後、得られたウェットケーキをマッフル炉に入れる。９５０℃まで炉の温度を４℃／分の速度で上昇させ、この温度を４時間維持する。空気中でのこの焼成の終わりに混合酸化物が得られる。その後回収した混合酸化物を乳鉢を用いて粉砕する。
【０１５６】
実施例９：混合酸化物Ａｌ２Ｏ３（３０％）−ＺｒＯ２（３５％）−ＣｅＯ２（２７％）−Ｌａ２Ｏ３（４％）−Ｙ２Ｏ３（４％）の調製
４５°に傾斜した４枚のブレードを有するスピンドルを用いて撹拌されている槽の中に、３５７ｇの水、１１４ｇの硝酸ジルコニル溶液（［ＺｒＯ２］＝２６０ｇ／ｌ；密度１．４０６）、５６ｇのＣｅＩＩＩ硝酸塩溶液（［ＣｅＯ２］＝４９６ｇ／ｌ；密度１．７１４）、４．４ｇのランタン硝酸塩溶液（［Ｌａ２Ｏ３］＝４７２ｇ／ｌ；密度１．７１１）、及び１６ｇのイットリウム硝酸塩溶液（［Ｙ２Ｏ３］＝２０８．５ｇ／ｌ；密度１．３９２）を入れることによって、前駆体の硝酸塩を主体とする溶液を調製する。
【０１５７】
次に、前駆体溶液を得るために、得られた溶液に６９重量％の硝酸２．３ｇを添加する。撹拌したままで、この溶液にスパチュラで５７．８重量％に相当するアルミナ（１８ｇのＡｌ２Ｏ３）と３．８重量％のＬａ２Ｏ３（１．１８ｇ）とを含有する３１．１ｇのアルミニウム水和物Ｈ２を添加する。前駆体混合物が均一な分散液の形態で得られるまで混合物を撹拌したままにする。次に、９．８ｍｏｌ／ｌの過酸化水素水溶液５．３ｇを添加する。前駆体混合物の撹拌を継続する。
【０１５８】
撹拌されている反応器（６００ｒｐｍ；４枚のブレードが４５°に傾斜しているスピンドル）の中に、２ｍｏｌ／ｌのアンモニア溶液５００ｍｌを入れる。撹拌されている反応器の中に前駆体混合物を６０分で入れる。このプロセスは周囲温度で行う。
前駆体混合物の添加の終わりに、反応媒体を９５℃の温度まで加熱し、この温度で３０分間維持する。その後反応媒体を４０℃未満の温度まで冷却する。この冷却した混合物に５００ｒｐｍで撹拌しながら１２ｇのラウリン酸を添加する。この撹拌を３０分間維持する。
【０１５９】
反応媒体を真空下で濾過し、次いでケーキをアンモニア水溶液（ｐＨ＝９）１ｌで洗浄する。その後、得られたウェットケーキをマッフル炉に入れる。９５０℃まで炉の温度を４℃／分の速度で上昇させ、この温度を４時間維持する。空気中でのこの焼成の終わりに混合酸化物が得られる。その後回収した混合酸化物を乳鉢を用いて粉砕する。
【０１６０】
比較例１：混合酸化物Ａｌ２Ｏ３（３０％）−ＺｒＯ２（３５％）−ＣｅＯ２（２７％）−Ｌａ２Ｏ３（４％）−Ｙ２Ｏ３（４％）の調製
本発明の方法では前駆体混合物を塩基性水溶液の中に入れるのに対して、この比較例では塩基性水溶液を前駆体混合物の中に入れる。
【０１６１】
撹拌されている反応器（６００ｒｐｍ；４枚のブレードが４５°に傾斜しているスピンドル）の中に、３６２ｇの水、１１４ｇの硝酸ジルコニル溶液（［ＺｒＯ２］＝２６０ｇ／ｌ；密度１．４０６）、５６ｇのＣｅＩＩＩ硝酸塩溶液（［ＣｅＯ２］＝４９６ｇ／ｌ；密度１．７１４）、４．４ｇのランタン硝酸塩溶液（［Ｌａ２Ｏ３］＝４７２ｇ／ｌ；密度１．７１１）、及び１６ｇのイットリウム硝酸塩溶液（［Ｙ２Ｏ３］＝２０８．５ｇ／ｌ；密度１．３９２）を入れることによって、前駆体の硝酸塩を主体とする溶液を調製する。
【０１６２】
次に、前駆体溶液を得るために、得られた溶液に６９重量％の硝酸２．３ｇを添加する。撹拌したままで、この溶液にスパチュラで６４．５重量％に相当するアルミナ（１８ｇのＡｌ２Ｏ３）と４．２重量％のＬａ２Ｏ３（１．１７ｇ）とを含有する２８ｇのアルミニウム水和物Ｈ１を添加する。前駆体混合物が均一な分散液の形態で得られるまで混合物を撹拌したままにする。
【０１６３】
この前駆体混合物の中に２ｍｏｌ／ｌアンモニア溶液５００ｍｌを添加する。撹拌されている反応器（５７５ｒｐｍ；４枚のブレードが４５°に傾斜しているスピンドル）の中に、アンモニア溶液を６０分で入れる。このプロセスは周囲温度で行う。
【０１６４】
塩基の添加の終わりに、反応媒体を９５℃の温度まで加熱し、この温度で３０分間維持する。その後反応媒体を４０℃未満の温度まで冷却する。この冷却した混合物に６５０ｒｐｍで撹拌しながらラウリン酸１２ｇを添加する。この撹拌を３０分間維持する。
【０１６５】
反応媒体を真空下で濾過し、次いでケーキをアンモニア水溶液（ｐＨ＝９）６４０ｇで洗浄する。その後、得られたウェットケーキをマッフル炉に入れる。９５０℃まで炉の温度を４℃／分の速度で上昇させ、この温度を４時間維持する。空気中でのこの焼成の終わりに混合酸化物が得られる。その後回収した混合酸化物を乳鉢を用いて粉砕する。
【０１６６】
比較例２：混合酸化物Ａｌ２Ｏ３（３０％）−ＺｒＯ２（３５％）−ＣｅＯ２（２７％）−Ｌａ２Ｏ３（４％）−Ｙ２Ｏ３（４％）の調製
この比較例ではテクスチャー付与剤を使用しない。
【０１６７】
４５°に傾斜した４枚のブレードを有するスピンドルを用いて撹拌されている槽の中に、３４２ｇの水、１１４ｇの硝酸ジルコニル溶液（［ＺｒＯ２］＝２６８．１ｇ／ｌ；密度１．４１５）、５６ｇのＣｅＩＩＩ硝酸塩溶液（［ＣｅＯ２］＝４９６ｇ／ｌ；密度１．７１４）、４．４ｇのランタン硝酸塩溶液（［Ｌａ２Ｏ３］＝４７２ｇ／ｌ；密度１．７１１）、及び１６ｇのイットリウム硝酸塩溶液（［Ｙ２Ｏ３］＝２０８．５ｇ／ｌ；密度１．３９２）を入れることによって、前駆体の硝酸塩を主体とする溶液を調製する。
【０１６８】
次に、前駆体溶液を得るために、得られた溶液に６９重量％の硝酸２．３ｇを添加する。撹拌したままで、この溶液にスパチュラで６４．５重量％に相当するアルミナ（１８ｇのＡｌ２Ｏ３）と４．２重量％のＬａ２Ｏ３（１．１７ｇ）とを含有する２８ｇのアルミニウム水和物Ｈ１を添加する。前駆体混合物が均一な分散液の形態で得られるまで混合物を撹拌したままにする。次に、９．８ｍｏｌ／ｌの過酸化水素水溶液３１．６５ｇを添加する。前駆体混合物の撹拌を継続する。
【０１６９】
撹拌されている反応器（５７５ｒｐｍ；４枚のブレードが４５°に傾斜しているスピンドル）の中に、３ｍｏｌ／ｌのアンモニア溶液５００ｍｌを入れる。撹拌されている反応器の中に前駆体混合物を６０分で入れる。このプロセスは周囲温度で行う。
【０１７０】
前駆体混合物の添加の終わりに、反応媒体を９５℃の温度まで加熱し、この温度で３０分間維持する。その後反応媒体を４０℃未満の温度まで冷却する。
【０１７１】
反応媒体を真空下で濾過し、次いでケーキをアンモニア水溶液（ｐＨ＝９）１ｌで洗浄する。その後、得られたウェットケーキをマッフル炉に入れる。９５０℃まで炉の温度を４℃／分の速度で上昇させ、この温度を４時間維持する。空気中でのこの焼成の終わりに混合酸化物が得られる。その後回収した混合酸化物を乳鉢を用いて粉砕する。
【０１７２】
比較例３：混合酸化物Ａｌ２Ｏ３（３０％）−ＺｒＯ２（３５％）−ＣｅＯ２（２７％）−Ｌａ２Ｏ３（４％）−Ｙ２Ｏ３（４％）の調製
この比較例ではテクスチャー付与剤を使用しない。
【０１７３】
４５°に傾斜した４枚のブレードを有するスピンドルを用いて撹拌されている槽の中に、３８８．４ｇの水、７５．８ｇの硝酸ジルコニル溶液（［ＺｒＯ２］＝２６０ｇ／ｌ；密度１．４０６）、６０．８ｇのＣｅＩＶ硝酸塩溶液（［ＣｅＯ２］＝２５４ｇ／ｌ；密度１．４３１）、３．０ｇのランタン硝酸塩溶液（［Ｌａ２Ｏ３］＝４７２ｇ／ｌ；密度１．７１１）、及び１０．７ｇのイットリウム硝酸塩溶液（［Ｙ２Ｏ３］＝２０８．５ｇ／ｌ；密度１．３９２）を入れることによって、前駆体の硝酸塩を主体とする溶液を調製する。
【０１７４】
撹拌したままで、この溶液にスパチュラで６４．５重量％に相当するアルミナ（１２ｇのＡｌ２Ｏ３）と４．２重量％のＬａ２Ｏ３（０．８ｇ）とを含有する１８．６ｇのアルミニウム水和物Ｈ１を添加する。前駆体混合物が均一な分散液の形態で得られるまで混合物を撹拌したままにする。前駆体混合物の撹拌を継続する。
【０１７５】
撹拌されている反応器（５００ｒｐｍ；４枚のブレードが４５°に傾斜しているスピンドル）の中に、４．７ｍｏｌ／ｌのアンモニア溶液５００ｍｌを入れる。撹拌されている反応器の中に前駆体混合物を６０分で入れる。このプロセスは周囲温度で行う。
【０１７６】
反応媒体を真空下で濾過し、次いでケーキをアンモニア水溶液（ｐＨ＝９）１ｌで洗浄する。その後、得られたウェットケーキをマッフル炉に入れる。９５０℃まで炉の温度を４℃／分の速度で上昇させ、この温度を４時間維持する。空気中でのこの焼成の終わりに混合酸化物が得られる。その後回収した混合酸化物を乳鉢を用いて粉砕する。
【０１７７】
比較例４：混合酸化物Ａｌ２Ｏ３（３０％）−ＺｒＯ２（３５％）−ＣｅＯ２（２７％）−Ｌａ２Ｏ３（４％）−Ｙ２Ｏ３（４％）の調製
この比較例ではアルミニウム水和物は塩基性水溶液中に分散されるのに対し、本発明の方法ではこれは酸性水溶液中に分散される。
【０１７８】
４５°に傾斜した４枚のブレードを有するスピンドルを用いて撹拌されている槽の中に、３９４．２ｇの水、７５．８ｇの硝酸ジルコニル溶液（［ＺｒＯ２］＝２６０ｇ／ｌ；密度１．４０６）、６０．８ｇのＣｅＩＶ硝酸塩溶液（［ＣｅＯ２］＝２５４ｇ／ｌ；密度１．４３１）、３．０ｇのランタン硝酸塩溶液（［Ｌａ２Ｏ３］＝４７２ｇ／ｌ；密度１．７１１）、及び１０．７ｇのイットリウム硝酸塩溶液（［Ｙ２Ｏ３］＝２０８．５ｇ／ｌ；密度１．３９２）を入れることによって、前駆体の硝酸塩を主体とする溶液を調製する。前駆体の硝酸塩を主体とする溶液の撹拌を継続する。
【０１７９】
撹拌されている反応器（５００ｒｐｍ；４枚のブレードが４５°に傾斜しているスピンドル）の中に、４．７ｍｏｌ／ｌのアンモニア溶液５００ｍｌを入れる。撹拌したままで、この溶液にスパチュラで６４．５重量％に相当するアルミナ（１２ｇのＡｌ２Ｏ３）と４．２重量％のＬａ２Ｏ３（０．８ｇ）とを含有する１８．６ｇのアルミニウム水和物Ｈ１を添加する。撹拌したままで、この混合物に前駆体の硝酸塩を主体とする溶液を６０分間で添加する。このプロセスは周囲温度で行う。
【０１８０】
前駆体の硝酸塩を主体とする溶液の添加の終わりに、反応媒体をオートクレーブ中で１００℃の温度まで加熱し、この温度で３０分間維持する。その後反応媒体を４０℃未満の温度まで冷却する。この混合物に５００ｒｐｍで撹拌しながら１４ｇのラウリン酸を添加する。この撹拌を３０分間維持する。
【０１８１】
反応媒体を真空下で濾過し、次いでケーキをアンモニア水溶液（ｐＨ＝９）１ｌで洗浄する。その後、得られたウェットケーキをマッフル炉に入れる。９５０℃まで炉の温度を４℃／分の速度で上昇させ、この温度を４時間維持する。空気中でのこの焼成の終わりに混合酸化物が得られる。その後回収した混合酸化物を乳鉢を用いて粉砕する。
【０１８２】
比較例では１１００℃での比表面積が本発明による実施例よりも小さいことが認識されるであろう。
【０１８３】
2020514217.tif 000009
【図１】
2020514217.tif 000011
【図２】
2020514217.tif 000012
【図３】
2020514217.tif 000013
【国際調査報告】
2020514217.tif 000014
2020514217.tif 000015
2020514217.tif 000016
2020514217.tif 000017
2020514217.tif 000018
2020514217.tif 000019